(57)【特許請求の範囲】
【請求項１】
アクリル酸および／またはその塩を主成分とする単量体を重合して得られる架橋構造を有し、表面近傍がさらに表面架橋剤で架橋された粒子状吸水性樹脂（Ａ）を主成分とする吸水性樹脂組成物であって、
前記吸水性樹脂組成物は、８５０μｍ未満で１０６μｍ以上の粒子を９５重量％以上含有し、該吸水性樹脂組成物の重量平均粒子径が５００μｍ未満で３００μｍ以上であり、且つ、該吸水性樹脂組成物の粒度分布の対数標準偏差（σζ）が０．４５以下であるとともに、該吸水性樹脂組成物の水可溶分が３５重量％以下であり、さらに、
多価金属成分としてのアルミニウムを含有し、且つ、多価金属成分としてのアルミニウムの抽出率が、５．０重量％以上で１００重量％未満であることを特徴とする吸水性樹脂組成物。
【請求項２】
前記粒子状吸水性樹脂（Ａ）は、多価アルコールを含む表面架橋剤により表面近傍がさらに架橋された粒子状吸水性樹脂である、請求項１に記載の吸水性樹脂組成物。
【請求項３】
２５℃、相対湿度９０％の１時間の条件下、吸湿ブロッキング率ａが、３０％以下である請求項１又は２記載の吸水性樹脂組成物。
【請求項４】
０．９０重量％生理食塩水に対する無加圧下で３０分の吸収倍率（ＣＲＣ）が２５ｇ／ｇ以上で、且つ０．９０重量％生理食塩水に対する１．９ｋＰａで６０分の拡散吸収倍率（ＤＡＰ）が２０ｇ／ｇ以上である請求項１〜３の何れか１項に記載の吸水性樹脂組成物。
【請求項５】
食塩水流れ誘導性（ＳＦＣ）が３０×１０−７ｃｍ３ ・ｓ／ｇ以上である、請求項１〜４の何れか１項に記載の吸水性樹脂組成物。
【請求項６】
食塩水流れ誘導性（ＳＦＣ）が１００×１０−７ｃｍ３ ・ｓ／ｇ以上である、請求項１〜５の何れか１項に記載の吸水性樹脂組成物。
【請求項７】
０．９０重量％食塩水に対する無加圧下で３０分の吸収倍率（ＣＲＣ）が２７ｇ／ｇ以上かつ４５ｇ／ｇ以下である、請求項１〜６の何れか１項に記載の吸水性樹脂組成物。
【請求項８】
０．９０重量％食塩水に対する０．７ｐｓｉ（４．８３ｋＰａ）の加圧下での１時間の吸収倍率（ＡＡＰ：Absorbency Against Pressure）が２１ｇ／ｇ以上かつ５０ｇ／ｇ以下である、請求項１〜７の何れか１項に記載の吸水性樹脂組成物。
【請求項９】
請求項１〜８の何れか１項に記載の吸水性樹脂組成物と親水性繊維との合計質量に対する吸水性樹脂組成物の含有量（コア濃度）が２０重量％以上である吸収体。
【請求項１０】
請求項９記載の吸収体、液透過性を有する表面シート、及び液不透過性を有する背面シートを備える吸収性物品。
【請求項１１】
アクリル酸および／またはその塩を主成分とする単量体を重合して得られる架橋構造を有し、表面近傍がさらに表面架橋剤で架橋された粒子状吸水性樹脂（Ａ）に、多価金属成分としてアルミニウムを含む水溶性の多価金属化合物（Ｂ）の溶液を添加して、混合する吸水性樹脂組成物の製造方法であって、
前記粒子状吸水性樹脂（Ａ）は、８５０μｍ未満で１０６μｍ以上の粒子を９５重量％以上含有し、該粒子状吸水性樹脂（Ａ）の重量平均粒子径が５００μｍ未満で３００μｍ以上であり、且つ、該粒子状吸水性樹脂（Ａ）の粒度分布の対数標準偏差（σζ）が０．４５以下であるとともに、前記吸水性樹脂の水可溶分が３５重量％以下であり、さらに、
該水溶性の多価金属化合物（Ｂ）の溶液中に含まれる多価金属成分の量が該粒子状吸水性樹脂（Ａ）に対して０．００１〜１０重量％であり、かつ、
多価金属化合物（Ｂ）の溶液濃度が、多価金属化合物（Ｂ）の飽和溶液濃度に対して、０．４０以上であり、
前記粒子状吸水性樹脂（Ａ）の温度が５０℃以上１００℃未満であり、かつ／または、前記水溶性の多価金属化合物（Ｂ）の溶液の温度が３０℃以上１００℃未満であることを特徴とする吸水性樹脂組成物の製造方法。
【請求項１２】
アクリル酸および／またはその塩を主成分とする単量体を重合して得られる架橋構造を有する粒子状吸水性樹脂（Ａ）、多価金属成分としてアルミニウムを含む水溶性の多価金属化合物（Ｂ）の溶液、および有機表面架橋剤（Ｃ）を混合し、１５０〜３００℃で加熱することによって、該粒子状吸水性樹脂（Ａ）の表面近傍を架橋する吸水性樹脂組成物の製造方法であって、
前記粒子状吸水性樹脂（Ａ）は、８５０μｍ未満で１０６μｍ以上の粒子を９５重量％以上含有し、且つ、該粒子状吸水性樹脂（Ａ）の粒度分布の対数標準偏差（σζ）が０．４５以下であるとともに、
該水溶性の多価金属化合物（Ｂ）の溶液中に含まれる多価金属成分の量が該粒子状吸水性樹脂（Ａ）に対して０．００１〜１０重量％であり、かつ、
該多価金属化合物（Ｂ）の溶液中に含まれる多価金属成分の濃度が少なくとも１．８０重量％であることを特徴とする吸水性樹脂組成物の製造方法。
【請求項１３】
アクリル酸および／またはその塩を主成分とする単量体を重合して得られる架橋構造を有する粒子状吸水性樹脂（Ａ）、多価金属成分としてアルミニウムを含む多価金属化合物（Ｂ）の溶液、および有機表面架橋剤とを混合して得られる前駆体（Ｄ）を、１５０〜３００℃で加熱することによって、該粒子状吸水性樹脂（Ａ）の表面近傍を架橋する吸水性樹脂組成物の製造方法であって、
前記粒子状吸水性樹脂（Ａ）は、８５０μｍ未満で１０６μｍ以上の粒子を９５重量％以上含有し、且つ、該粒子状吸水性樹脂（Ａ）の粒度分布の対数標準偏差（σζ）が０．４５以下であるとともに、
該多価金属化合物（Ｂ）の溶液中に含まれる多価金属成分の量が該粒子状吸水性樹脂（Ａ）に対して０．００１〜１０重量％であり、かつ、
該前駆体（Ｄ）の加湿ブロッキング率（重量％）が８０重量％以下であることを特徴とする吸水性樹脂組成物の製造方法。
【請求項１４】
前記多価金属化合物（Ｂ）として、塩化アルミニウム、ポリ塩化アルミニウム、硫酸アルミニウム、硝酸アルミニウム、ビス硫酸カリウムアルミニウム、またはビス硫酸ナトリウムアルミニウムを使用することを特徴とする請求項１１〜１３の何れか１項に記載の吸水性樹脂組成物の製造方法。
【請求項１５】
前記多価金属化合物（Ｂ）の溶液および／または前記有機表面架橋剤が３０℃以上に加熱されていることを特徴とする、請求項１２または１３に記載の吸水性樹脂組成物の製造方法。
【発明の詳細な説明】
【技術分野】
【０００１】
本発明は吸水性樹脂組成物及びその製造方法に関するものである。更に詳しくは、使い捨て紙おむつ、パッド、または、女性用の生理ナプキン等に好適に用いることのできる吸水性樹脂組成物及びその製造方法に関するものである。
【背景技術】
【０００２】
近年、吸水性樹脂は、体液（尿や血液）を吸収させることを目的で、紙おむつ、生理用ナプキン、失禁パット等の衛生材料（吸収物品）において、その主要な構成材料として幅広く利用されている。
【０００３】
上記吸水性樹脂としては、例えば、ポリアクリル酸部分中和物架橋体、澱粉−アクリロニトリルグラフト重合体の加水分解物、澱粉−アクリル酸グラフト重合体の中和物、酢酸ビニル−アクリル酸エステル共重合体のケン化物、カルボキシメチルセルロース架橋体、アクリロニトリル共重合体若しくはアクリルアミド共重合体の加水分解物またはこれらの架橋体、カチオン性モノマーの架橋体、架橋イソブチレン−マレイン酸共重合体、２−アクリルアミド−２−メチルプロパンスルホン酸とアクリル酸の架橋体等が知られている。
【０００４】
上記の吸水性樹脂は、水性液体に接した際に、高い吸収倍率を有する。しかしながら、上記の吸水性樹脂は、その吸水特性のため空気中の水分をも吸水（吸湿）してしまう。このため、吸水性樹脂粒子同士が凝集し、粉体としての流動性を失う吸湿ブロッキングという現象を引き起こす。この吸湿ブロッキングにより、吸水性樹脂の製造時、および、吸水性樹脂を使用する使い捨て紙おむつ等の衛生材料を製造時に、吸水性樹脂がホッパーやラインの途中でブロッキングを起こしたり、装置に付着したりしてしまう。それゆえ、吸水性樹脂の取り扱い性を大きく低下させ、安定な製造ができないという問題点が知られている。そこで、このような吸湿ブロッキング現象を解決するための手段として、吸水性樹脂に無機化合物を添加する試みが知られている。
【０００５】
このような試みとしては、例えば、ポリマー粒子約６０％重量％未満が目開き３００μｍを有する篩いを通過する吸水性樹脂に無機粉体混合する方法（例えば特許文献１）、多価金属塩と吸水性樹脂との混合物に水を付与させてなる水不溶性吸水性樹脂組成物（例えば特許文献２）、吸水性樹脂に多価金属の塩を含む水を散布する製造方法（例えば特許文献３）、粒度が５〜５００μの吸水性樹脂表面に、多価金属の塩を含んだ水を添加、加熱処理されてなる改質された吸水性樹脂（例えば特許文献４）、表面架橋された吸水性樹脂に無機の塩が溶解している水を添加して得られた改質された吸水性樹脂（例えば特許文献５）、多価金属化合物を吸水性樹脂に添加してなる吸水剤であって、吸水後に、吸水剤の表面近傍に多価金属が局在する吸水剤（例えば特許文献６）等がある。
【０００６】
また、吸水性樹脂に無機化合物を添加して、吸水性樹脂粉体の吸水性能を改善する試みとしては、例えば、硫酸アルミニウムなどの多価金属塩を吸水性樹脂と乾式ブレンドし、次いで、結合剤（水など）と接触させて、吸水後のゲルの弾性がありゲルブロッキングを起こし難くい吸水性樹脂を製造する方法（例えば特許文献７）、１７０℃を超える温度で１０分を上回る間、熱処理された吸水性樹脂に、多価金属塩を含有する水溶液を添加してなる組成物（例えば特許文献８）、特定の加圧下吸収倍率とゲル強度を有した水不溶性水膨潤性のハイドロゲルに、立体的或いは静電的スペーサーでコートした水不溶性水膨潤性のハイドロゲル（例えば特許文献９）、水溶液の有機表面架橋剤と水溶液のカチオンで２次架橋された吸水性樹脂（例えば特許文献１０）などがある。
【０００７】
しかしながら、これら公知の方法では、吸湿ブロッキングの改善が充分とはいえず、吸収倍率や、加圧下の拡散吸収倍率の大きな低下が見られる場合もあり、また、吸水性樹脂の吸収特性（例えば、吸収倍率、加圧下拡散吸収倍率等）の低下を抑えながら、耐吸湿ブロッキングを向上させるには充分とはいえなかった。
【０００８】
また、近年、上記吸水性樹脂を用いた生理用ナプキン等の衛生材料は、高機能かつ薄型化が進み、衛生材料一枚あたりの吸水性樹脂の使用量や、吸水性樹脂と親水性繊維等からなる吸収体全体に対する吸水性樹脂の重量％が増加する傾向にある。すなわち、嵩比重の小さい親水性繊維を少なくし、吸水性に優れかつかさ比重の大きい吸水性樹脂を多く使用することにより、吸収体における吸水性樹脂の比率を高め、これにより吸水量を低下させることなく衛生材料の薄型化を図っている。
【０００９】
このように親水性繊維の比率を低くし、吸水性樹脂を増加させた衛生材料は単純に液体を貯蔵するという観点からは好ましい方向である。しかしながら、実際のおむつの使用状況における液体の分配・拡散を考えた場合には、以下の問題が生じてくる。
【００１０】
すなわち、多量の吸水性樹脂は吸水により柔らかいゲル状になるゲルブロッキングという現象をひき起こし、おむつ中の液の拡散性を劇的に低下させるという問題が生じる。このような問題を避け、吸収体の吸収特性を維持するためには親水性繊維と吸水性樹脂の比率はおのずと制限され、衛生材料の薄型化にも限界が生じていた。
【００１１】
そこで、オムツ中でのゲルブロッキングを防ぎ、液の拡散性を向上させる方法として、吸水性能の異なる２種類の吸水性樹脂を使用する方法（特開２００１−２５２３０７号公報）、カチオン性イオン交換ヒドロゲル形成ポリマーとアニオン性イオン交換ヒドロゲル形成ポリマーとを含む組成物を用いる方法（例えば特許文献１１）、表面の架橋密度を高い吸水性樹脂を用いる方法（例えば特許文献１２）などが提案されている。しかしながら、このような方法では、吸水性樹脂濃度の高い吸収体としての吸収特性に関して、改善の余地があった。
【００１２】
また、吸水性樹脂を金属化合物で処理して、吸水性樹脂粉体の液拡散性を向上させる試みは既に良く知られている。このような試みとしては、例えば、硫酸アルミなどの多価金属塩を吸水性樹脂とドライブレンドし、ついで結合剤（水など）と接触させて、弾性があってゲルブロッキングを起こし難い吸水性樹脂を製造する方法（例えば特許文献１３）、水溶液の有機表面架橋剤と水溶液のカチオンとで吸水性樹脂を２次架橋する方法（例えば、特許文献１４、及び、特許文献１５）、高吸水性樹脂と少なくとも一部に−Ｍ１−Ｏ−Ｍ２−結合を有する２種類の金属Ｍ１、Ｍ２を含む含水酸化物の集合体からなる微粉末を含む高吸水性樹脂組成物（例えば特許文献１６）、等が知られている。
【特許文献１】特表２００２−５２３５２６号公報
【特許文献２】特公平４−４６６７号公報
【特許文献３】特公平５−４０７８０号公報
【特許文献４】特開平６１−４６２４１号公報
【特許文献５】特開平９−１２４８７９号公報
【特許文献６】特開２００１−９６１５１号公報
【特許文献７】特表２００１−５２３２８９号公報
【特許文献８】特表２００１−５２３２８７号公報
【特許文献９】米国特許２００２／０１２８６１８号公報
【特許文献１０】特表２００２−５３８２７５号公報
【特許文献１１】ＷＯ９８／３７１４９号パンフレット
【特許文献１２】特開平０６−０５７０１０号公報
【特許文献１３】ＷＯ９８／４８８５７号パンフレット
【特許文献１４】特表２００２−５３８２７５号公報
【特許文献１５】特表２００２−５３９２８１号公報
【特許文献１６】特開平１０―１４７７２４号公報
【発明の開示】
【発明が解決しようとする課題】
【００１３】
このように、様々な公知の方法によって、これまで、ゲルブロッキング性を改善する試み、または、通液・液拡散性を向上させる試みがそれぞれに対してなされてきた。しかしながら、これら２つ（ゲルブロッキング性、及び、通液・液拡散性）が、同時に改善された吸水性樹脂はこれまで発明されていなかった。
【００１４】
また、このような優れたゲルブロッキング性、通液・液拡散性を有する吸水性樹脂組成物を製造するためには、吸水性樹脂組成物の個々の粒子表面が均一に二次架橋されていることが必要である。粒子表面が均一に二次架橋されていないと、二次架橋されていない部分同士が凝集することでブロッキング現象が起こり、それによって装置内が詰まり、安定な製造ができないというような問題が生じる。
【００１５】
本発明は、上記従来の問題に鑑みなされたものであり、その目的は、高湿下でも粒子同士の凝集がなく、吸収倍率および加圧下での拡散吸収倍率等が優れた吸収特性を有し、かつ、個々の粒子表面が均一に二次架橋されている吸水性樹脂組成物及びその製造方法を提供することにある。
【課題を解決するための手段】
【００１６】
本発明は、上記従来の問題に鑑みなされたものであり、その目的は、高湿下でも粒子同士の凝集がなく、吸収倍率および加圧下での拡散吸収倍率等が優れた吸収特性を有し、かつ、個々の粒子表面が均一に二次架橋されている吸水性樹脂組成物及びその製造方法を提供することにある。
【００１７】
本願発明者らは、吸水性樹脂組成物を、優れた吸収特性を有し、かつ、高湿下でも粒子同士の凝集を起こすことが少ない、優れた吸湿ブロッキング性という観点から鋭意検討した結果、吸水性樹脂組成物の（１）特定の架橋構造、（２）特定の粒度分布、および、（３）金属成分を含有し、且つ、多価金属成分の抽出率が、５重量％（重量％）以上、１００重量％未満において初めて上記目的が達成されることを見出し、本実施形態を完成させるに到った。
【００１８】
すなわち、本発明の吸水性樹脂組成物は、酸基含有不飽和単量体を重合して得られる架橋構造を有し、さらに表面近傍が架橋された粒子状吸水性樹脂（Ａ）を主成分とする吸水性樹脂組成物であって、前記吸水性樹脂組成物は、８５０μｍ未満で１０６μｍ以上の粒子を９５重量％以上含有し、該吸水性樹脂組成物の重量平均粒子径が５００μｍ未満で３００μｍ以上であり、且つ、該吸水性樹脂組成物の粒度分布の対数標準偏差（σζ）が０．４５以下であるとともに、該吸水性樹脂組成物の水可溶分が３５重量％以下であり、さらに、多価金属成分を含有し、且つ、多価金属成分の抽出率が、５．０重量％以上で１００重量％未満であることを特徴としている。
【００１９】
また、本発明の吸水性樹脂組成物では、前記粒子状吸水性樹脂（Ａ）は、多価アルコールを含む表面架橋剤により表面近傍がさらに架橋された粒子状吸水性樹脂であることが好ましい。
【００２０】
また、本発明の吸水性樹脂組成物では、２５℃、相対湿度９０％の１時間の条件下、吸湿ブロッキング率ａが、３０％以下であることが好ましい。
【００２１】
また、本発明の吸水性樹脂組成物では、０．９０重量％生理食塩水に対する無加圧下で３０分の吸収倍率（ＣＲＣ:Centrifuge Retention Capacity）が２５ｇ／ｇ以上で、且つ０．９０重量％生理食塩水に対する１．９ｋＰａで６０分の拡散吸収倍率（ＤＡＰ）が２０ｇ／ｇ以上であることが好ましい。
【００２２】
また、本発明の吸収体は、上述の吸水性樹脂組成物と親水性繊維との合計質量に対する吸水性樹脂組成物の含有量（コア濃度）が２０重量％以上であることを特徴としている。
【００２３】
また、本発明の吸収性物品は、上記吸収体、液透過性を有する表面シート、及び液不透過性を有する背面シートを備えることを特徴としている。
【００２４】
また、本発明の吸水性樹脂組成物の製造方法は、酸基含有不飽和単量体を重合して得られる架橋構造を有し、表面近傍がさらに架橋された粒子状吸水性樹脂（Ａ）に、水溶性の多価金属化合物（Ｂ）の溶液を添加して、混合する吸水性樹脂組成物の製造方法であって、前記粒子状吸水性樹脂（Ａ）は、８５０μｍ未満で１０６μｍ以上の粒子を９５重量％以上含有し、該粒子の重量平均粒子径が５００μｍ未満で３００μｍ以上であり、且つ、該粒子の粒度分布の対数標準偏差（σζ）が０．４５以下であるとともに、前記吸水性樹脂の水可溶分が３５重量％以下であり、さらに、該水溶性の多価金属化合物（Ｂ）の溶液中に含まれる多価金属成分の量が該粒子状吸水性樹脂（Ａ）に対して０．００１〜１０重量％であり、かつ、
多価金属化合物（Ｂ）の溶液濃度が、多価金属化合物（Ｂ）の飽和溶液濃度に対して、０．４０以上であり、前記粒子状吸水性樹脂（Ａ）の温度が５０℃以上１００℃未満であり、かつ／または、前記水溶性の多価金属化合物（Ｂ）の溶液の温度が３０℃以上１００℃未満であることを特徴としている。
【００２５】
さらに、本願発明者らは、吸水性樹脂組成物を、高湿下でも粒子同士の凝集を起こすことが少ない優れた吸湿ブロッキング性と、優れた通液・液拡散性を併せ持つという観点から鋭意検討した結果、アクリル酸および／またはその塩を重合して得られる架橋構造を有する重合体を主成分とする粒子状吸水性樹脂、特定量の多価金属化合物の水溶液、および有機表面架橋剤を混合し、１５０〜３００℃で加熱することによって、該粒子状吸水性樹脂の表面近傍を架橋し、かつ、該粒子状吸水性樹脂が特定の粒度分布を有し、該多価金属化合物（Ｂ）の水溶液中に含まれる多価金属成分の濃度を１．８０重量％以上とすることで初めて上記目的が達成できることを見出した。更に、予想だにしなかったことに、多価金属成分の濃度が高い表面処理剤を用いて処理を行った吸水性樹脂組成物の食塩水流れ誘導性（ＳＦＣ；Saline Flow Conductivity、ＳＦＣは加圧下の通液速度を示す指標である）が、公知の濃度で表面処理を行った吸水性樹脂組成物と比較して非常に高い値を示すことも同時に見出した。
【００２６】
また、吸水性樹脂が優れた吸湿ブロッキング性と、優れた通液・液拡散性を併せ持つためには個々の粒子表面が均一に二次架橋されていることが必要であり、その目的達成のためには、前駆体が優れた流動性（加湿ブロッキング性）を有することが重要であることを見出した。尚、本実施形態における前駆体とは粒子状吸水性樹脂、多価金属化合物の水溶液、および有機表面架橋剤の混合物とする。また、本実施形態による加湿とは、粒子状吸水性樹脂に多価金属化合物の水溶液、及び、有機表面架橋剤を混合することをいう。また、本実施形態での食塩水とは塩化ナトリウムを水に溶かした水溶液とする。
【００２７】
すなわち、本発明の吸水性樹脂組成物の製造方法は、酸基含有不飽和単量体を重合して得られる架橋構造を有する粒子状吸水性樹脂（Ａ）、水溶性の多価金属化合物（Ｂ）の溶液、および有機表面架橋剤（Ｃ）を混合し、１５０〜３００℃で加熱することによって、該粒子状吸水性樹脂（Ａ）の表面近傍を架橋する吸水性樹脂組成物の製造方法であって、前記粒子状吸水性樹脂（Ａ）は、８５０μｍ未満で１０６μｍ以上の粒子を９５重量％以上含有し、且つ、該粒子の粒度分布の対数標準偏差（σζ）が０．４５以下であるとともに、該水溶性の多価金属化合物（Ｂ）の溶液中に含まれる多価金属成分の量が該粒子状吸水性樹脂（Ａ）に対して０．００１〜１０重量％であり、かつ該多価金属化合物（Ｂ）の溶液中に含まれる多価金属成分の濃度が少なくとも１．８０重量％であることを特徴としている。
【００２８】
また、本発明の吸水性樹脂組成物の製造方法は、酸基含有不飽和単量体を重合して得られる架橋構造を有する粒子状吸水性樹脂（Ａ）、多価金属化合物（Ｂ）の溶液、および有機表面架橋剤とを混合して得られる前駆体（Ｄ）を、１５０〜３００℃で加熱することによって、該粒子状吸水性樹脂（Ａ）の表面近傍を架橋する吸水性樹脂組成物の製造方法であって、前記粒子状吸水性樹脂（Ａ）は、８５０μｍ未満で１０６μｍ以上の粒子を９５重量％以上含有し、且つ、該粒子の粒度分布の対数標準偏差（σζ）が０．４５以下であるとともに、該多価金属化合物（Ｂ）の溶液中に含まれる多価金属成分の量が該粒子状吸水性樹脂（Ａ）に対して０．００１〜１０重量％であり、かつ該前駆体（Ｄ）の加湿ブロッキング率（重量％）が８０重量％以下であることを特徴としている。
【００２９】
また、本発明の吸水性樹脂組成物の製造方法では、前記吸水性樹脂組成物が、アクリル酸および／またはその塩を重合して得られる架橋構造を有する重合体を主成分とすることが好ましい。
【００３０】
また、本発明の吸水性樹脂組成物の製造方法では、前記多価金属化合物（Ｂ）の溶液中に含まれる多価金属成分の濃度が少なくとも１．８０重量％であることが好ましい。
【００３１】
また、本発明の吸水性樹脂組成物の製造方法では、前記多価金属化合物（Ｂ）の溶液および／または前記有機表面架橋剤が３０℃以上に加熱されていることが好ましい。
【００３２】
また、本発明の吸水性樹脂組成物の製造方法では、前記有機表面架橋剤が多価アルコールを含むことが好ましい。
【００３３】
また、本発明の吸水性樹脂組成物の製造方法では、多価金属化合物（Ｂ）の多価金属成分が、２価以上の原子価を有する典型金属及び族番号が４〜１２の遷移金属の中から選ばれる少なくとも一つ以上の金属を含むことが好ましい。
【００３４】
また、本発明の吸水性樹脂組成物の製造方法では、多価金属化合物（Ｂ）の多価金属成分がアルミニウムであることが好ましい。
【００３５】
本実施形態のさらに他の目的、特徴、および優れた点は、以下に示す記載によって十分わかるであろう。また、本実施形態の利益は、添付図面を参照した次の説明で明白になるであろう。
【発明の効果】
【００３６】
本発明によれば、吸収剤を製造する際に、吸収剤が凝集し、粉体としての流動性を失う現象が著しく改善され、また、本発明の吸収剤を吸収体に使用した際に、吸収体中での尿の拡散性の低下が起こりにくくなり、吸収体としての性能を十分に発揮する、吸収剤の製造方法を提供することが出来るという効果を奏する。
【発明を実施するための最良の形態】
【００３７】
（実施の形態１）
本実施形態に係る吸水性樹脂組成物は、粒子状吸水性樹脂（Ａ）と多価金属成分（Ｂ）とを含むことを特徴としている。なお、本実施形態に係る吸水樹脂組成物とは、吸水性樹脂を主成分とする組成物であり、吸水性樹脂を８０〜１００重量％含み、さらに好ましくは９０〜１００重量％含む粒子状の組成物で、紙おむつ、生理用ナプキン、失禁パッド、医療用パッド等の衛生材料に好適に用いられる。以下、（Ｉ）吸水性樹脂（Ａ）、及び、（ＩＩ）多価金属成分（Ｂ）について、詳述する。
（Ｉ）粒子状吸水性樹脂（Ａ）
上記「粒子状吸水性樹脂（Ａ）」とは、親水性単量体を重合して得ることができる水不溶性水膨潤性ヒドロゲル形成性重合体（以下、吸水性樹脂とも言う）の粒子のことである。また、水膨潤性とはイオン交換水中において必須に自重の５倍以上、好ましくは、５０倍から１０００倍という多量の水を吸収する性質を意味する。さらに、水不溶性とは、吸水性樹脂中の未架橋の水可溶性成分（水溶性高分子）が好ましくは５重量％以上、かつ、５０重量％以下、より好ましくは５重量％以上、かつ、２５重量％以下、さらに好ましくは５重量％以上、かつ、２０重量％以下、さらにより好ましくは５重量％以上、かつ、１５重量％以下、特に好ましくは５重量％以上、かつ、１０重量％以下になる性質を指す。また、水不溶性水膨潤性ヒドロゲル形成性重合体は、球形或いは不定形の粒子形状のものである。
【００３８】
水不溶性水膨潤性ヒドロゲル形成性重合体の具体例としては部分中和架橋ポリアクリル酸重合体（米国特許第４６２５００１号、同第４６５４０３９号、同第５２５０６４０号、同第５２７５７７３号、欧州特許第４５６１３６号等）、架橋され部分的に中和された澱粉‐アクリル酸グラフトポリマー（米国特許第４０７６６６３号）、イソブチレン‐マレイン酸共重合体（米国特許第４３８９５１３号）、酢酸ビニル‐アクリル酸共重合体のケン化物（米国特許第４１２４７４８号）、アクリルアミド（共）重合体の加水分解物（米国特許第３９５９５６９号）、アクリロニトリル重合体の加水分解物（米国特許第３９３５０９９号）等が挙げられるが本特許の吸水性樹脂はアクリル酸および／またはその塩を単量体の主成分とするポリアクリル酸(塩)系架橋重合体からなる吸水性樹脂である。なお、本実施形態における「主成分」とは、ある成分ａがＢに含まれるとした時に、成分ａがＢの全体量の３０重量％以上含まれている限り、成分ａはＢの主成分であるとする。本実施形態におけるポリアクリル酸（塩）系架橋重合体とは、アクリル酸および／またはその塩を単量体成分中に５０モル％以上、かつ、１００モル％以下含み、好ましくは７０モル％以上、かつ、１００モル％以下含み、より好ましく９０モル％以上、かつ、１００モル％以下含む架橋重合体である。また、重合体中の酸基の５０〜９０モル％、好ましくは６０〜８０モル％が中和されていることが好ましく、塩としてはナトリウム、カリウム、リチウム等のアルカリ金属塩、アンモニウム塩、アミン塩などを例示する事ができ、中でもナトリウム塩が好ましい。塩を形成させるための吸水性樹脂の中和は重合前に単量体の状態で行っても良いし、あるいは重合途中や重合後に行っても良いし、それらを併用してもよい。
【００３９】
また、本実施形態では、粒子状吸水性樹脂（Ａ）として、吸収特性の面から、酸基含有不飽和単量体を重合して得られる架橋構造を有する吸水性樹脂が用いられてもよい。なお、本実施形態で用いられる酸基含有単量体は、体重合時に酸基を含有する単量体、さらには、アクリロニトリルなどといった、重合後の加水分解により酸基となる単量体も含んでいる。
【００４０】
このような吸水性樹脂としては、ポリアクリル酸部分中和物重合体、デンプン−アクリロニトリルグラフト重合体の加水分解物、デンプン−アクリル酸グラフト重合体、酢酸ビニル−アクリル酸エステル共重合体のケン化物、アクリロニトリル共重合体もしくはアクリルアミド共重合体の加水分解物、またはこれらの架橋体、カルボキシル基含有架橋ポリビニルアルコール変性物、架橋イソブチレン−無水マレイン酸共重合体等の１種または２種以上を挙げることができるが、好ましくは、アクリル酸及び／又はその塩（中和物）を主成分とする単量体を重合・架橋することにより得られるポリアクリル酸部分中和物重合体が用いられる。
【００４１】
このようなポリアクリル酸部分中和物重合体としては、主成分として用いられる単量体（アクリル酸および／またはその塩）に併用して、必要により他の単量体を共重合させたものであってもよい。他の単量体の具体例としては、メタアクリル酸、フマール酸、クロトン酸、イタコン酸、マレイン酸、ビニルスルホン酸、スチレンスルホン酸、２−（メタ）アクリルアミド−２−メチルプロパンスルホン酸、２−（メタ）アクリロイルエタンスルホン酸、２−（メタ）アクリロイルプロパンスルホン酸などのアニオン性不飽和単量体およびその塩；Ｎ−ビニル−２−ピロリドン、Ｎ−ビニルアセトアミド、メトキシポリエチレングリコール（メタ）アクリレート、ポリエチレングリコール（メタ）アクリレート、イソブチレン、ラウリル（メタ）アクリレート、アクリルアミド、メタアクリルアミド、Ｎ−エチル（メタ）アクリルアミド、Ｎ−ｎ−プロピル（メタ）アクリルアミド、Ｎ−イソプロピル（メタ）アクリルアミド、Ｎ，Ｎ−ジメチル（メタ）アクリルアミド、２−ヒドロキシエチル（メタ）アクリレート、２−ヒドロキシプロピル（メタ）アクリレート、メトキシポリエチレングリコール（メタ）アクリレート、ポリエチレングリコールモノ（メタ）アクリレート、ビニルピリジン、Ｎ−ビニルピロリドン、Ｎ−アクリロイルピペリジン、Ｎ−アクリロイルピロリジンなどのノニオン性の親水基含有不飽和単量体；Ｎ，Ｎ−ジメチルアミノエチル（メタ）アクリレート、Ｎ，Ｎ−ジエチルアミノエチル（メタ）アクリレート、Ｎ，Ｎ−ジメチルアミノプロピル（メタ）アクリレート、Ｎ，Ｎ−ジメチルアミノプロピル（メタ）アクリルアミドおよびそれらの四級塩などのカチオン性不飽和単量体などを挙げることができる。
【００４２】
また、これらアクリル酸以外の単量体の使用量は通常全単量体中０〜３０モル％、好ましくは０〜１０モル％である。こうすることで、最終的に得られる吸水性樹脂（組成物）の吸収特性が、より一層向上すると共に、吸水性樹脂（組成物）をより一層安価に得ることができるという効果を奏する。
【００４３】
本実施形態に用いられる粒子状吸水性樹脂に架橋構造を導入する方法として、架橋剤を使用しない自己架橋型の方法や、単量体以外に１分子中に２個以上の重合性不飽和基或は２個以上の反応性基を有する内部架橋剤を共重合または反応させる方法等を例示できる。架橋構造を導入する方法として、好ましくは、内部架橋剤を共重合または反応させる方法である。
【００４４】
これら内部架橋剤の具体例としては、例えば、Ｎ，Ｎ´−メチレンビス（メタ）アクリルアミド、（ポリ）エチレングリコールジ（メタ）アクリレート、（ポリ）プロピレングリコールジ（メタ）アクリレート、トリメチルロールプロパントリ（メタ）アクリレート、グリセリントリ（メタ）アクリレート、グリセリンアクリレートメタクリレート、エチレンオキサイド変性トリメチロールプロパントリ（メタ）アクリレート、ペンタエリスリトールヘキサ（メタ）アクリレート、トリアリルシアヌレート、トリアリルイソシアヌレート、トリアリルホスフェート、トリアリルアミン、ポリ（メタ）アリロキシアルカン、（ポリ）エチレングリコールジグリシジルエーテル、グリセロールジグリシジルエーテル、グリセロールトリグリシジルエーテル、エチレングリコール、ポリエチレングリコール、プロピレングリコール、グリセリン、ペンタエリスリトール、エチレンジアミン、エチレンカーボネート、プロピレンカーボネート、ポリエチレンイミン、グリシジル（メタ）アクリレート等を挙げることができる。
【００４５】
これら内部架橋剤は、単独で用いてもよく、適宜２種類以上を混合して用いてもよい。また、これら内部架橋剤は、反応系に一括添加してもよく、分割添加してもよい。少なくとも１種または２種類以上の内部架橋剤を使用する場合には、最終的に得られる吸水性樹脂や吸水性樹脂組成物の吸収特性等を考慮して、２個以上の重合性不飽和基を有する化合物を重合時に必須に用いることが好ましい。
【００４６】
これら内部架橋剤の使用量は、前記単量体（架橋剤を除く）に対して、好ましくは０．００１〜３モル％、より好ましくは０．００１〜２モル％、さらに好ましくは０．００５〜２モル％、なお好ましくは０．００５〜０．５モル％、なおさらに好ましくは０．０１〜１モル％、特に好ましくは、０．０１〜０．２モル％、なお特に好ましくは０．０３〜０．１５モル％、最大に好ましくは０．０３〜０．５モル％の範囲内とされる。上記内部架橋剤の使用量が０．００１モル％よりも少ない場合、または、３モル％よりも多い場合には、充分な吸収特性が得られないおそれがある。
【００４７】
上記内部架橋剤を用いて架橋構造を重合体内部に導入する場合には、上記内部架橋剤を、上記単量体の重合前あるいは重合途中、あるいは重合後、または中和後に反応系に添加するようにすればよい。なお、重合に際しては、澱粉・セルロ−ス、澱粉・セルロ−スの誘導体、ポリビニルアルコ−ル、ポリアクリル酸（塩）、ポリアクリル酸（塩）架橋体等の親水性高分子を、例えば０〜３０重量％（対単量体）、あるいは、次亜リン酸（塩）等の連鎖移動剤を、例えば０〜５重量％（対単量体）添加してもよい。
【００４８】
本実施形態に用いられる吸水性樹脂を得るために上述の単量体を重合するに際しては、バルク重合や沈殿重合を行うことが可能であるが、性能面や重合の制御の容易さ、さらに膨潤ゲルの吸収特性の観点から、上記単量体を水溶液とすることによる水溶液重合や逆相懸濁重合を行うことが好ましい。
【００４９】
単量体を水溶液とする場合の該水溶液（以下、単量体水溶液と称する）中の単量体の濃度は、水溶液の温度や単量体によって決まり、特に限定されるものではないが、１０〜７０重量％の範囲内が好ましく、２０〜６０重量％の範囲内がさらに好ましい。また、上記水溶液重合を行う際には、水以外の溶媒を必要に応じて併用してもよく、併用して用いられる溶媒の種類は、特に限定されるものではない。
【００５０】
なお、逆相懸濁重合とは、単量体水溶液を疎水性有機溶媒に懸濁させる重合法であり、例えば、米国特許４０９３７７６号、同４３６７３２３号、同４４４６２６１号、同４６８３２７４号、同５２４４７３５号などに記載されている。また、水溶液重合とは、分散溶媒を用いずに単量体水溶液を重合する方法であり、例えば、米国特許４６２５００１号、同４８７３２９９号、同４２８６０８２号、同４９７３６３２号、同４９８５５１８号、同５１２４４１６号、同５２５０６４０号、同５２６４４９５号、同５１４５９０６号、同５３８０８０８号などの米国特許や、欧州特許０８１１６３６号、同０９５５０８６号，同０９２２７１７号、同１１７８０５９号などに記載されている。これら重合法に例示の単量体や開始剤なども本実施形態では適用できる。
【００５１】
上記の重合を開始させる際には、例えば、過硫酸カリウム、過硫酸アンモニウム、過硫酸ナトリウム、ｔ−ブチルハイドロパーオキサイド、過酸化水素、２，２′−アゾビス（２−アミジノプロパン）二塩酸塩等のラジカル重合開始剤、２−ヒドロキシ−２−メチル−１−フェニル−プロパン−１−オン等の光重合開始剤、または、紫外線や電子線などの活性エネルギー線等を用いることができる。これら重合開始剤の使用量は物性面から通常０．００１〜２モル％、好ましくは０．０１〜０．１モル％（対全単量体）である。
【００５２】
また、酸化性ラジカル重合開始剤を用いる場合、亜硫酸ナトリウム、亜硫酸水素ナトリウム、硫酸第一鉄、Ｌ−アスコルビン酸等の還元剤を併用してレドックス重合としても良い。これら重合開始剤の使用量は物性面から通常０．００１〜２モル％、好ましくは０．０１〜０．１モル％（対全単量体）である。
【００５３】
重合後、通常は含水ゲル状架橋重合体であり、必要に応じて乾燥し、乾燥の前および／または後で通常粉砕されて吸水性樹脂（Ａ）とする。また、乾燥は通常６０℃〜２５０℃、好ましくは１００℃〜２２０℃、より好ましくは１２０℃〜２００℃の温度範囲で行われる。乾燥時間は、重合体の表面積、含水率、および乾燥機の種類に依存し、目的とする含水率になるよう選択される。
【００５４】
本実施形態に用いることのできる表面架橋前ないし表面架橋後の吸水性樹脂やその組成物の含水率（吸水性樹脂や吸水性樹脂組成物中に含まれる水分量で規定／１８０℃で３時間の乾燥減量で測定）は特に限定されないが、得られる吸水性樹脂組成物の物性面から、好ましくは０．２〜３０重量％、より好ましくは０．３〜１５重量％、さらに好ましくは０．５〜１０重量％の粉末状態である。
【００５５】
このようにして得られた表面架橋前ないし表面架橋後の吸水性樹脂（Ａ）の粒子形状は、球状ないしその凝集物、破砕状、不定形状等特に限定されるものではないが、粉砕工程を経て得られた不定形破砕状のものが好ましく使用できる。さらに、その嵩比重（ＪＩＳ  Ｋ−３３６２で規定）は、吸水性樹脂組成物の優れた物性から好ましくは０．４０〜０．８０ｇ／ｍｌ、より好ましくは０．５０〜０．７５ｇ／ｍｌ、さらに好ましくは０．６０〜０．７３ｇ／ｍｌの範囲である。
【００５６】
本実施形態における吸水性樹脂（Ａ）は、上記のように内部架橋及び乾燥して得られたものに、さらに有機表面架橋剤にて表面架橋することにより得られる。以下に有機表面架橋剤（Ｃ）について示す。
（ＩＩ）有機表面架橋剤（Ｃ）
上記表面架橋を行うための架橋剤としては、種々のものがあるが、物性の観点から、一般的には、多価アルコール化合物、エポキシ化合物、多価アミン化合物とハロエポキシ化合物との縮合物、オキサゾリン化合物、モノ、ジ、またはポリオキサゾリジノン化合物、アルキレンカーボネート化合物、環状尿素化合物、オキセタン化合物等が用いられている。
【００５７】
本実施形態で用いられる有機表面架橋剤としては、具体的には、米国特許６２２８９３０号、同６０７１９７６号、同６２５４９９０号などに例示されている。例えば、エチレングリコール、ジエチレングリコール、プロピレングリコール、トリエチレングリコール、テトラエチレングリコール、ポリエチレングリコール、１，３−プロパンジオール、ジプロピレングリコール、２，２，４−トリメチル−１，３−ペンタンジオール、ポリプロピレングリコール、グリセリン、ポリグリセリン、２−ブテン−１，４−ジオール、１，３−ブタンジオール、１，４−ブタンジオール、１，５−ペンタンジオール、１，６−ヘキサンジオール、１，２−シクロヘキサンジメタノール、１，２−シクロヘキサノール、トリメチロールプロパン、ジエタノールアミン、トリエタノールアミン、ポリオキシプロピレン、オキシエチレン−オキシプロピレンブロック共重合体、ペンタエリスリトール、ソルビトール等の多価アルコール化合物；エチレングリコールジグリシジルエーテル、ポリエチレンジグリシジルエーテル、グリセロールポリグリシジルエーテル、ジグリセロールポリグリシジルエーテル、ポリグリセロールポリグリシジルエーテル、プロピレングリコールジグリシジルエーテル、ポリプロピレングリコールジグリシジルエーテル、グリシドール等のエポキシ化合物；エチレンジアミン、ジエチレントリアミン、トリエチレンテトラミン、テトラエチレンペンタミン、ペンタエチレンヘキサミン、ポリエチレンイミン等の多価アミン化合物；２，４−トリレンジイソシアネート、ヘキサメチレンジイソシアネート等の多価イソシアネート化合物；１，２−エチレンビスオキサゾリン等の多価オキサゾリン化合物；１，３−ジオキソラン−２−オン、４−メチル−１，３−ジオキソラン−２−オン、４，５−ジメチル−１，３−ジオキソラン−２−オン、４，４−ジメチル−１，３−ジオキソラン−２−オン、４−エチル−１，３−ジオキソラン−２−オン、４−ヒドロキシメチル−１，３−ジオキソラン−２−オン、１，３−ジオキサン−２−オン、４−メチル−１，３−ジオキサン−２−オン、４，６−ジメチル−１，３−ジオキサン−２−オン、１，３−ジオキソパン−２−オン等のアルキレンカーボネート化合物；エピクロロヒドリン、エピブロムヒドリン、α−メチルエピクロロヒドリン等のハロエポキシ化合物、および、その多価アミン付加物（例えばハーキュレス製カイメン；登録商標）；γ-グリシドキシプロピルトリメトキシシラン、γーアミノプロピルトリエトキシシラン等のシランカップリング剤；３−メチル−３−オキセタンメタノール、３−エチル−３−オキセタンメタノール、３−ブチル３−オキセタンメタノール、３−メチル−３−オキセタンエタノール、３−エチル−３−オキセタンエタノール、３−ブチル３−オキセタンエタノール、３−クロロメチル−３−メチルオキセタン、３−クロロメチル−３−エチルオキセタン、多価オキセタン化合物などのオキセタン化合物等が挙げられる。これらの架橋剤の中でも多価アルコールは安全性が高く、吸水性樹脂粒子表面の親水性を向上させるので好ましく、炭素数２〜１０、好ましくは炭素数３〜８の多価アルコールが用いられる。その中でも、界面��力の低下や、溶出による通液性低下を引き起こすことを回避する点から、プロピレングリコール、ブタンジオール、グリセリン、または、トリメチルプロパンが特に好ましい。
【００５８】
多価アルコールは、表面架橋剤として、粒子状吸水性樹脂と反応しエステル結合を形成する。そして、この反応で、多価アルコールの一部の水酸基は、未反応となり、粒子状吸水性樹脂表面に残存する。それゆえ、この多価アルコールにおける未反応の水酸基により、粒子状吸水性樹脂表面では、親水性がより向上する。
【００５９】
有機表面架橋剤の使用量は、用いる化合物やそれらの組み合わせ等にもよるが、吸水性樹脂１００重量部に対して、０．００１重量部〜１０重量部の範囲内が好ましく、０．０１重量部〜５重量部の範囲内がより好ましい。有機表面架橋剤が、０．００１重量部より少ないと吸湿ブロッキング性、通液・液拡散性の改善が不十分であり、１０重量部以上の場合は、吸収倍率（ＣＲＣ：Centrifuge Retention Capacity）、加圧下の拡散吸収倍率（ＤＡＰ：Diffusing Absorbency under Pressure）、
および、加圧下吸収倍率（ＡＡＰ：Absorbency Against Pressure）が大きく減少してしまう。
【００６０】
本実施形態において、表面架橋には、水を溶媒として用いることが好ましい。この際、使用される水の量は、使用する吸水性樹脂の含水率にもよるが、通常、吸水性樹脂１００重量部に対し０．５〜２０重量部、好ましくは０．５〜１０重量部、さらに好ましくは０．５〜５重量部の範囲である。また、本実施形態において、水以外に親水性有機溶媒を用いてもよい。吸水性樹脂に対して０〜１０重量部、好ましくは０〜５重量部、より好ましくは０〜３重量部の範囲である。
【００６１】
さらに、本実施形態では種々の混合方法のうち、必要により水及び／または親水性有機溶媒とを予め混合した後、次いで、その水溶液を吸水性樹脂に噴霧あるいは滴下混合する方法が好ましく、噴霧する方法がより好ましい。噴霧される液滴の大きさは、３００μｍ以下が好ましく、２００μｍ以下がより好ましい。また混合に際し、本発明の効果を妨げない範囲で水不溶性微粒子粉体や界面活性剤を共存させてもよい。
【００６２】
架橋剤を混合後の吸水性樹脂は好ましくは加熱処理される。上記加熱処理を行う際の条件としては、加熱温度は、好ましくは１００〜２５０℃、より好ましくは１５０〜２５０℃であり、加熱時間は、好ましくは１分〜２時間の範囲である。温度と時間の組み合わせの好適例としては、１８０℃で０．１〜１．５時間、２００℃で０．１〜１時間である。
【００６３】
本実施形態に係る吸水性樹脂組成物は上記により得られた粒子状吸水性樹脂（Ａ）に水溶性の多価金属化合物（Ｂ）を溶液状態で添加して混合することにより得られる。
（ＩＩＩ）多価金属化合物（Ｂ）および多価金属成分
本実施形態における多価金属化合物（Ｂ）とは、２価以上の原子価を有する金属原子を含む化合物である。また、本実施形態における多価金属成分とは、多価金属化合物（Ｂ）に含まれる２価以上の原子価を有する金属原子のことである。例えば、硫酸アルミニウム（Ａｌ２（ＳＯ４）３）は３価の原子価を有するアルミニウム（Ａｌ）を含む化合物であることから多価金属化合物（Ｂ）であり、それに含まれる３価の原子価を有する金属原子であるアルミニウム（Ａｌ）は多価金属成分である。
【００６４】
また、本実施形態で用いることができる多価金属成分は、典型金属及び族番号が４〜１２の遷移金属の中から選ばれる少なくとも一つ以上の金属を含むことが好ましい。その多価金属成分の中でもＭｇ，Ｃａ，Ｔｉ，Ｚｒ，Ｖ，Ｃｒ，Ｍｎ，Ｆｅ，Ｃｏ，Ｎｉ，Ｐｄ，Ｃｕ，Ｚｎ，Ｃｄ，Ａｌを含むことがより好ましく、Ａｌが特に好ましい。また、多価金属化合物（Ｂ）は水溶性であることが好ましい。本実施形態における水溶性とは、２５℃の水１００ｇに、１ｇ以上、好ましくは１０ｇ以上溶解する化合物をさす。
【００６５】
本実施形態に用いることのできる多価金属化合物（Ｂ）としては、例えば、塩化アルミニウム、ポリ塩化アルミニウム、硫酸アルミニウム、硝酸アルミニウム、ビス硫酸カリウムアルミニウム、ビス硫酸ナトリウムアルミニウム，塩化カルシウム、硝酸カルシウム、塩化マグネシウム、硫酸マグネシウム、硝酸マグネシウム、塩化亜鉛、硫酸亜鉛、硝酸亜鉛、硫酸銅、塩化コバルト、塩化ジルコニウム、硫酸ジルコニウム、硝酸ジルコニウムなどを例示することができる。また、溶解性の点から、これらの結晶水を有する塩を使用するのが好ましい。特に好ましいのは、アルミニウム化合物、中でも、硫酸アルミニウムが好ましく、硫酸アルミニウム１８水塩、硫酸アルミニウム１４〜１８水塩などの含水結晶の粉末は最も好適に使用することが出来る。また、前記化合物を２種類以上使用してもよい。
（ＩＶ）吸水性樹脂組成物
本実施形態に係る吸水性樹脂組成物は、酸基含有不飽和単量体を重合して得られる架橋構造を有し、さらに表面近傍が架橋された粒子状吸水性樹脂（Ａ）を主成分とする吸水性樹脂組成物であって、前記粒子状吸水性樹脂組成物は、８５０μｍ未満で１０６μｍ以上の粒子を９５重量％以上含有し、該粒子状吸水性樹脂組成物の重量平均粒子径が５００μｍ未満で３００μｍ以上であり、且つ、該粒子状吸水性樹脂組成物の粒度分布の対数標準偏差（σζ）が０．４５以下であるとともに、該吸水性樹脂組成物の水可溶分が３５重量％以下であり、さらに、多価金属成分を含有し、且つ、多価金属成分の抽出率が、５．０重量％以上で１００重量％未満であることを特徴としている。
【００６６】
本実施形態における粒子状吸水性樹脂（Ａ）の粒径としては、その平均粒子径が３００μｍ以上、かつ、５００μｍ以下であることが好ましい。前記平均粒子径が３００μｍ未満である場合、吸水時に吸湿ブロッキング率が高くなってしまい、ゲルブロッキングが起こりやすくなる。また、前記粒子径が５００μｍよりも大きい場合、吸収速度（Ｖｏｒｔｅｘ）が遅くなってしまう。このため、本実施形態に係る吸水性樹脂組成物を、吸収体及び／または吸水性物品、例えば紙おむつに使用した場合、漏れ、かぶれ等の問題が生じる。
【００６７】
また、前記粒子状吸水性樹脂（Ａ）は、８５０μｍ未満で１０６μｍ以上の粒子を、粒子状吸水性樹脂（Ａ）全体に対して、９５〜１００重量％、好ましくは、９７〜１００重量％、さらに好ましくは、９９〜１００重量％含有し、かつ、粒度分布の対数標準偏差（σζ）が０．４５以下、さらに好ましくは、０．４０以下、より好ましくは、０．３５以下、最も好ましくは、０．３０以下である。また、粒度分布の対数標準偏差（σζ）は０．２０以上であることが好ましい。粒度分布の対数標準偏差（σζ）が小さいほど粒度分布が狭いことをあらわす。
【００６８】
尚、８５０μｍ未満で１０６μｍ以上の粒子が、粒子状吸水性樹脂（Ａ）全体に対して９５重量％未満含有している場合、粒子状吸水性樹脂（Ａ）中には、８５０μｍ以上、及び、１０６μｍ未満の粒子状吸水性樹脂が多く存在する。粒子状吸水性樹脂（Ａ）中に８５０μｍ以上の粒子が多く存在する場合、オムツ等の衛生材料を使用したときにゴツゴツ感があり、また、１０６μｍ未満の粒子状吸水性樹脂が多い場合、粒子状吸水性樹脂がオムツ等の衛生材料の表面材（トップシート、透液性シートとも呼ぶ）を通過してしまう可能性があるため好ましくない。また、粒度分布の対数標準偏差（σζ）が０．２０未満の場合は、生産性が著しく低下してしまうため、コストに見合った効果が得られない場合があるため好ましくない。さらに、粒度分布の対数標準偏差（σζ）が０．４５を超える場合には、粒度分布が広がりすぎて、目的とする吸湿ブロッキング性、通液・液拡散性が得られない可能性があるため好ましくない。
【００６９】
上記の粒子径は後述の吸水性樹脂組成物にも適用される。すなわち、本実施の形態に係る吸水性樹脂組成物は、８５０μｍ未満で１０６μｍ以上の粒子を、吸水性樹脂組成物全体に対して、９５〜１００重量％、好ましくは、９７〜１００重量％、さらに好ましくは、９９〜１００重量％含有し、かつ、粒度分布の対数標準偏差（σζ）が０．４５以下、さらに好ましくは、０．４０以下、より好ましくは、０．３５以下、最も好ましくは、０．３０以下である。また、粒度分布の対数標準偏差（σζ）は０．２０以上であることが好ましい。また、吸水性樹脂ないし吸水性樹脂組成物の粒子径は必要により造粒などで調整してもよい。
【００７０】
また、ゲルブロッキングや吸湿ブロッキングは、吸水性樹脂組成物における粒子状吸水性樹脂の水可溶分に影響する。本実施形態において、粒子状吸水性樹脂（Ａ）の水可溶分が、５重量％以上、かつ、３５重量％以下、好ましくは５重量％以上、かつ、２５重量％以下、より好ましくは５重量％以上、かつ、２０重量％以下、特に好ましくは５重量％以上、かつ、１５重量％以下、最も好ましくは５重量％以上、かつ、１０重量％以下である。前記水可溶分が３５重量％よりも多い場合、吸水時に粒子状吸水性樹脂の水可溶分が溶出してしまう。このため、この水可溶分が、粒子状吸水性樹脂において、粒子間のバインダーのように働き、ゲルブロッキングが起こりやすくなるため好ましくない。また、前記水可溶分が５重量％未満である場合、吸水性樹脂組成物の生産性が大きく低下し、生産コストが大幅に上がるため好ましくない。
【００７１】
また、上記の水可溶分は、本実施形態に係る吸水性樹脂組成物にも適用することができる。すなわち、本実施形態において、吸水性樹脂組成物の水可溶分が、５重量％以上、かつ、３５重量％以下、好ましくは５重量％以上、かつ、２５重量％以下、より好ましくは５重量％以上、かつ、２０重量％以下、特に好ましくは５重量％以上、かつ、１５重量％以下、最も好ましくは５重量％以上、かつ、１０重量％以下である。前記水可溶分が３５重量％よりも多い場合、吸水時に吸水性樹脂組成物の水可溶分が溶出してしまう。このため、この水可溶分が、吸水性樹脂組成物において、粒子間のバインダーのように働き、ゲルブロッキングが起こりやすくなるため好ましくない。
【００７２】
上記吸水性樹脂組成物の主成分である粒子状吸水性樹脂（Ａ）の含有量は、吸水性樹脂組成物に対して、７０重量％以上、かつ、１００重量％未満、好ましくは８０重量％以上、かつ、１００重量％未満、さらに好ましくは９０重量％以上、かつ、１００重量％未満、最も好ましくは９５重量％以上、かつ、１００重量％未満である。
【００７３】
さらに、本実施形態に係る吸水性樹脂組成物は、多価金属成分が、表面処理された粒子状吸水性樹脂の表面近傍に存在することが重要であることも見出した。また、吸水性樹脂の粒子の表面近傍に存在する多価金属成分の特定は、実施例に後述する多価金属成分の抽出率によって表わすことができる。
【００７４】
吸収倍率（ＣＲＣ）、加圧下の拡散吸収倍率（ＤＡＰ）、および／または、加圧下吸収倍率（ＡＡＰ）の低下を抑え、高湿下での吸湿ブロッキング性を改善し、著しく優れた通液・液拡散性を図るため、多価金属成分の抽出率の範囲は、５．０重量％以上、かつ、１００重量％未満、好ましくは、８．０重量％以上、かつ、９０．０重量％以下、さらに好ましくは、１０．０重量％以上、かつ、７０．０重量％以下である。
【００７５】
多価金属成分の抽出率が１００重量％とは、多価金属成分を吸水性樹脂に対してドライブレンドで混合する場合である。多価金属成分の抽出率が高すぎる場合、多価金属化合物を吸水性樹脂表面に均一に混合できないことから高湿下での吸湿ブロッキング性を改善することができない。また、多価金属成分の抽出率が５．０％未満の場合は、多価金属成分が吸水性樹脂の内部まで浸透する。そのために、吸収倍率（ＣＲＣ）、加圧下の拡散吸収倍率（ＤＡＰ）、および／または、加圧下吸収倍率（ＡＡＰ）の低下を引き起こし、さらには、多価金属成分の添加量に見合った高湿下での吸湿ブロッキング性を改善することができず、更には通液・液拡散性の向上も見られない。
【００７６】
本実施形態に係る吸水性樹脂組成物の吸湿ブロッキング性は、吸湿ブロッキング率で表される。上記吸湿ブロッキング率は、従来公知の方法で測定することができる。上記吸湿ブロッキング率の測定方法として、具体的には、後述する実施例に示すように、粒子状吸水性樹脂（または吸水性樹脂組成物）を所定のカップの底に均一に散布し、２５℃、相対湿度９０％の１時間の条件下で吸湿した吸水性樹脂を、振動分級器により一定時間ふるい、ふるい上に残存した吸水性樹脂の重量Ｗ４（ｇ）およびふるいを通過した吸水性樹脂の重量Ｗ５（ｇ）に基づいて、吸湿ブロッキング率を測定する方法が挙げられる。
【００７７】
さらに、吸湿ブロッキング率の測定方法として、より具体的には、（ａ）上記所定のカップとして、底面の直径５２ｍｍ、高さ２２ｍｍのアルミニウムカップ（東洋エコー株式会社、ホイルコンテナー、品番１０７）を用いて、振動分級器により８秒間ふるい、吸湿ブロッキング率（重量％）（以下、吸湿ブロッキング率ａとする）を測定する方法、（ｂ）上記所定のカップとして、底面の内径５０ｍｍ、高さ１０ｍｍのポリプロピレン製カップを用いて、振動分級器により５分間ふるい、吸湿ブロッキング率（重量％）（以下、吸湿ブロッキング率ｂとする）を測定する方法等が挙げられる。
【００７８】
上記（ａ）の方法で吸湿ブロッキング率ａを測定した場合、吸湿ブロッキング率ａは、２５℃、相対湿度９０％の１時間の条件下で、０重量％以上、かつ、３０重量％以下、好ましくは０重量％以上、かつ、２０重量％以下、さらに好ましくは０重量％以上、かつ、１０重量％以下、最も好ましくは０重量％以上、かつ、５重量％以下である。吸湿ブロッキング率ａが、３０重量％を超える場合は、高湿下において、吸水性樹脂組成物の取り扱い性が悪く、後述する衛生材料向けの薄型吸収体の作成時などに、製造プラントで、吸水性樹脂組成物および／または吸水性樹脂粒子が、搬送パイプ内で凝集し詰まりを発生させたり、親水性繊維と均一に混合できないという問題が生じることがある。
【００７９】
また、上記（ｂ）の方法で吸湿ブロッキング率ｂを測定した場合、吸湿ブロッキング率ｂは、２５℃、相対湿度９０％の１時間の条件下で、０重量％以上、かつ、４０重量％以下、好ましくは０重量％以上、かつ、３０重量％以下、さらに好ましくは０重量％以上、かつ、２０重量％以下、最も好ましくは０重量％以上、かつ、１０重量％以下である。吸湿ブロッキング率が、４０重量％を超える場合は、高湿下において、吸水性樹脂組成物の取り扱い性が悪く、後述する衛生材料向けの薄型吸収体の作成時などに、製造プラントで、吸水性樹脂組成物および／または吸水性樹脂粒子が、搬送パイプ内で凝集し詰まりを発生させたり、親水性繊維と均一に混合できないという問題が生じる可能性がある。
【００８０】
また、本実施形態に係る吸水性樹脂組成物の通液性及び液拡散性は、特表平９−５０９５９１に記されている食塩水流れ誘導性（ＳＦＣ；Saline Flow Conductivity、ＳＦＣは加圧下の通液速度を示す指標である）で表される。食塩水流れ誘導性（ＳＦＣ）が３０×１０−７ｃｍ３・ｓ／ｇ以上が好ましく、７０×１０−７ｃｍ３・ｓ／ｇ以上がより好ましく、１００×１０−７ｃｍ３・ｓ／ｇ以上がさらに好ましく、１２０×１０−７ｃｍ３・ｓ／ｇ以上が特に好ましく、１４０×１０−７ｃｍ３・ｓ／ｇ以上が最も好ましい。
【００８１】
本実施形態に係る吸水性樹脂組成物において、０．９０重量％食塩水に対する無加圧下で３０分の吸収倍率（ＣＲＣ）は、好ましくは２５ｇ／ｇ以上、かつ、５０ｇ／ｇ以下、より好ましくは２７ｇ／ｇ以上、かつ、４５ｇ／ｇ以下、さらに好ましくは２８ｇ／ｇ以上、かつ、４０ｇ／ｇ以下、特に好ましくは２９ｇ／ｇ以上、かつ、３８ｇ／ｇ以下、最も好ましくは３０ｇ／ｇ以上、かつ、３５ｇ／ｇ以下とされる。前記吸収倍率が２５ｇ／ｇ未満である場合、吸水性樹脂組成物は、液体の吸収力が劣ってしまう。このため、後述する吸収体及び／または吸水性物品、例えば紙おむつに使用した場合、尿の漏れ、かぶれ等の問題が生じるため好ましくない。さらに、紙おむつ等の実使用では、吸収体および／または吸水性物品に、紙おむつ着用者の体重がかかる場合がある。また、吸収倍率が５０ｇ／ｇより大きい場合、粒子状吸水性樹脂の水可溶分量が多くなる。このため、粒子状吸水性樹脂がゲルブロッキングを引き起こし、目的とする通液・液拡散性が得られない可能性があるため好ましくない。
【００８２】
また、０．９０重量％食塩水に対する０．７ｐｓｉ（４．８３ｋＰａ）の加圧下での１時間の吸収倍率（ＡＡＰ：Absorbency Against Pressure）が、好ましくは２０ｇ／ｇ以上、より好ましくは２１ｇ／ｇ以上、かつ、５０ｇ／ｇ以下、さらに好ましくは２３ｇ／ｇ以上、かつ、４０ｇ／ｇ以下、特に好ましくは２５ｇ／ｇ以上、かつ、３０ｇ／ｇ以下とされる。紙おむつ等の実使用では、吸収体および／または吸水性物品に、紙おむつ着用者の体重がかかる場合がある。加圧下での吸収倍率（ＡＡＰ）が２０ｇ／ｇ未満では、吸水性樹脂組成物に体重などの荷重がかかった場合、尿などの液体の吸収力が劣るため、紙おむつでの実使用で、漏れ、肌のかぶれ等の問題を引き起こす可能性がある。
【００８３】
また、０．９０重量％生理食塩水に対する１．９ｋＰａの加圧下での６０分の拡散吸収倍率（ＤＡＰ）が、２０ｇ／ｇ以上、かつ、５０ｇ／ｇ以下、より好ましくは２４ｇ／ｇ以上、かつ、４５ｇ／ｇ以下、さらには２８ｇ／ｇ以上、最も好ましくは、３２ｇ／ｇ以上、かつ、４０ｇ／ｇ以下とされる。拡散吸収倍率（ＤＡＰ）が２０ｇ／ｇ未満では、吸水性樹脂組成物に体重などの荷重がかかった場合、尿などの液体の液拡散および吸収力が劣るため、吸収体および／または吸水性物品中で液体の拡散が行なわれず液がブロッキングをおこす。これにより、使用している吸水性樹脂組成物に液が全体に広がらないため、紙おむつでの実使用で、漏れ、肌のかぶれ等の問題を引き起こすことがあるため好ましくない。
【００８４】
さらに、本実施形態に係る吸水性樹脂組成物の形状、固形分（含水率）、水可溶分量などは前述の範囲であり、その水可溶分は好ましくは２５重量％以下、より好ましくは２０重量％以下、さらに好ましくは１５重量％以下とされる。さらに、残存モノマーも０〜４００ｐｐｍ、さらには０〜３００ｐｐｍを示す。
【００８５】
本実施形態に係る吸水性樹脂組成物は、吸湿ブロッキング性と吸収特性に優れるため、紙おむつ、生理用ナプキン、失禁パッド、医療用パッド等の衛生材料に使用される。その場合（Ａ）着用者の体に隣接して配置される液体透過性のトップシート、（Ｂ）着用者の身体から遠くに、着用者の衣類に隣接して配置される、液体に対して不透過性のバックシート、および（Ｃ）トップシートとバックシートの間に配置された吸水体を含んでなる構成で使用されることが好ましい。吸水体は二層以上であっても良いし、パルプ層などとともに用いても良い。吸収体とは、必要により繊維基材などを含み成型された吸収層を指す。
【００８６】
本実施形態に係る吸水性樹脂組成物は、高湿下でも粒子同士の凝集がなく、かつ、優れた通液・液拡散性を示すものである。優れた吸湿ブロッキング性を示すことから、高湿下においても、吸収体製造時に、パイプへの付着および／またはつまり等のトラブルの発生なしに、衛生材料を生産することができる。通液・液拡散性にも優れていることから、従来のものよりも、吸収体の吸水性樹脂組成物と親水性繊維との合計重量に対する吸水性樹脂組成物の含有量（コア濃度）を上げることが可能となり、非常に薄型の衛生材料を生産することができる。
【００８７】
上記の吸水性樹脂組成物と親水性繊維との合計質量に対する吸水性樹脂組成物の含有量（コア濃度）は、２０〜１００重量％、さらに３０〜９０重量％、４０〜８０重量％の範囲が最も好ましい。このように、本実施形態に係る吸水性樹脂組成物を使用すると、製造上のトラブル無しに、吸収特性の優れた薄型の吸収体を生産でき、薄型の吸収体を液透過性を有する基材（表面シート）と液不透過性を有する基材（背面シート）でサンドイッチして、必要に応じて、弾性部材、拡散層、粘着テープ等を装備することで、吸収性物品（消費者向けの最終製品）、特に大人用紙オムツや生理用ナプキンとすればよい。かかる吸収体は密度０．０６〜０．５０ｇ／ｃｃ、坪量０．０１〜０．２０ｇ／ｃｍ２の範囲に圧縮成形される。なお、用いられる繊維基材としては、親水性繊維、例えば、粉砕された木材パルプ、その他、コットンリンターや架橋セルロース繊維、レーヨン、綿、羊毛、アセテート、ビニロン等を例示できる。好ましくはそれらをエアレイドしたものである。
【００８８】
以上のように、本実施形態に係る吸水性樹脂組成物は、例えば表面近傍が架橋された特定粒度の粒子状吸水性樹脂（Ａ）に水溶性の多価金属化合物を特定溶液濃度で添加し、混合して得られる特定粒度の吸水性樹脂組成物である。尚、従来の技術である、１）吸水性樹脂に粉体状の多価金属塩をドライブレンドする方法、２）吸水性樹脂に多価金属塩を、ドライブレンドした後に、水など滴下混合させる方法、３）吸水性樹脂の有機表面架橋剤と同時に、多価金属成分の濃度が１．８０重量部（％）未満になるように多価金属塩の水溶液を添加し混合、加熱する方法、などでは、特定の多価金属成分の抽出率を有した本実施形態に係る吸水剤組成物が得られない。
【００８９】
以下に考察する。１）の場合は、多価金属成分の抽出率が実質１００％であり、しかも、多価金属塩をドライブレンドするため、吸水性樹脂表面に均一に混合できず、吸湿ブロッキングが改善されない、２）の場合は、１）と同様、多価金属塩をドライブレンドした時に、吸水性樹脂表面に均一にコートできず、さらに、その状態で水を添加するため、一部の吸水性樹脂粒子に、水がすばやく吸収され、多価金属塩が吸水性樹脂内部まで浸透してしまうこともある。これにより、吸湿ブロッキングが改善が図れないばかりか、吸収倍率（ＣＲＣ）や加圧下の拡散吸収倍率（ＤＡＰ）及び加圧下吸収倍率（ＡＡＰ）の低下も引き起こす。また、３）の場合にも、吸湿ブロッキングが改善されない。これは、有機表面架橋剤と同時に多価金属塩の水溶液を添加し混合し、さらに加熱する方法では、多価金属成分が吸湿ブロッキング性能に有効な吸水性樹脂の表面近傍に存在する割合が少なくあるためと考えられる。
（Ｖ）吸水性樹脂組成物の製造方法
本実施形態に係る吸水性樹脂組成物では、以上のように、多価金属成分が吸水性樹脂内部に浸透することなく、表面に均一にコートされていることが重要である。そのため、粒子状吸水性樹脂に、多価金属化合物（Ｂ）の溶液を、均一にコートするために、多価金属化化合物溶液添加前の粒子状吸水性樹脂が、表面近傍が架橋されていることと、前記の特定粒度が重要であることを見出した。さらに、本実施形態者らは、多価金属成分を吸水性樹脂内部に浸透させること無く、表面近傍に均一に存在させる方法として、多価金属化合物（Ｂ）の溶液濃度を、前記特定の範囲にすることで達成できることも、あわせて発見し本実施形態に到った。
【００９０】
すなわち、本実施形態に係る吸水性樹脂組成物は、上記の粒子状吸水性樹脂（Ａ）に水溶性の多価金属化合物（Ｂ）の溶液を添加して、混合することにより得られる。なお、本実施形態では、多価金属化合物（Ｂ）の飽和濃度を超えて、多価金属化合物（Ｂ）の一部が析出ないし分散した状態であっても、溶解している限り水溶性の多価金属化合物（Ｂ）の溶液とする。
【００９１】
また、多価金属化合物（Ｂ）の使用量は、目的とする吸湿ブロッキング性能、通液・液拡散性能によっても異なるが、その添加量は、多価金属成分として吸水性樹脂組成物の固形分１００重量部に対して０．００１〜１０重量部の範囲が好ましく、０．０１〜５重量部の範囲がより好ましく、０．０５〜１重量部の範囲が特に好ましい。多価金属成分が、０．００１重量部より少ないと吸湿ブロッキング性、通液・液拡散性の改善が不十分であり、１０重量部以上の場合は、吸収倍率（ＣＲＣ）、加圧下の拡散吸収倍率（ＤＡＰ）、および、加圧下吸収倍率（ＡＡＰ）が大きく減少してしまい、添加量に見合った効果が得られない。
【００９２】
また、本実施形態に係る吸水性樹脂組成物の製造方法では、多価金属化合物（Ｂ）の溶液として、多価金属化合物（Ｂ）を、水および/または水性液や各種親水性有機溶剤などに溶解した溶液を用いてもよいが、好ましくは、水溶液である。また、水溶性の多価金属化合物（Ｂ）の溶媒、すなわち、水、水蒸気、または水と親水性有機溶媒からなる水性液の、吸水性樹脂の固形分に対する添加量は、吸水性樹脂の種類や粒度によってその最適量は異なるが、通常、溶媒が水である場合、吸水性樹脂の固形分１００重量部に対して、０〜１０重量部以下、好ましくは１〜５重量部の範囲である。また使用される親水性有機溶媒の量は、同様に通常、吸水性樹脂の固形分１００重量部に対して、０〜１０重量部以下、好ましくは０．１〜５重量部の範囲である。
【００９３】
また、本願発明者は、多価金属化合物（Ｂ）の溶液濃度を、２５℃での水溶性の多価金属化合物（Ｂ）の飽和溶液濃度に対する、添加水溶液濃度の比が、０．４０以上、好ましくは、０．５０以上、さらに好ましくは、０．６０、最も好ましくは、０．７０以上になるように設計することで、高湿下での吸湿ブロッキングを改善し、かつ、吸収倍率（ＣＲＣ）、加圧下での拡散吸収倍率（ＤＡＰ）及び加圧下吸収倍率（ＡＡＰ）の低下が少なくすることができることを初めて見出し、本発明に到った。なお、添加水溶液濃度は、２５℃での飽和濃度以上の添加水溶液濃度でもよい。すなわち、上記飽和溶液濃度に対する添加水溶液濃度の比の上限は、通常、１．５０以下であることが好ましく、１．００以下であることがさらに好ましい。飽和溶液濃度に対する添加水溶液濃度の比が、０．４０未満である場合、多価金属成分が、吸水性樹脂内部まで浸透するため、吸収倍率（ＣＲＣ）、加圧下での拡散吸収倍率（ＤＡＰ）及び加圧下吸収倍率（ＡＡＰ）の低下を生じ、かつ、高湿下での吸湿ブロッキングを改善に影響すると考えられる。このため、吸水性樹脂表面近傍に存在する多価金属成分の量が少なくなり、多価金属化合物の溶液の添加量に見合った吸湿ブロッキングの改善が行われないものと考えられる。
【００９４】
また、前記表面架橋された粒子状吸水性樹脂（Ａ）に水溶性の多価金属化合物の溶液の添加するに際し、粒子状吸水性樹脂（Ａ）の温度は、５０℃以上、かつ、１００℃未満であることが好ましく、５０℃以上、かつ、８０℃未満であることがより好ましく、５０℃以上、かつ、７０℃未満であることがさらに好ましい。粒子状吸水性樹脂（Ａ）の温度が５０℃未満である場合、多価金属化合物の溶液を粒子状吸水性樹脂（Ａ）に添加した後、該多価金属化合物の溶液中の水分が蒸発しにくくなる。このため、粒子状吸水性樹脂（Ａ）の温度が５０℃未満である場合、多価金属成分が粒子状吸水性樹脂（Ａ）内に浸透してしまい、多価金属成分の添加量に見合った吸湿ブロッキング性の改善が不十分になるため好ましくない。また、粒子状吸水性樹脂（Ａ）の温度１００℃よりも大きい場合、粒子状吸水性樹脂（Ａ）と多価金属成分とが不均一な混合となっていたり、粒子状吸水性樹脂が劣化してしまうため好ましくない。
【００９５】
また、水溶性の多価金属化合物の溶液の温度が高いほど、溶液中の多価金属成分の濃度を高くすることができる。このため、より多くの多価金属成分を粒子状吸水性樹脂（Ａ）の表面に存在させることが可能になる。水溶性の多価金属化合物の溶液の温度は、３０℃以上、かつ、１００℃未満であることが好ましく、５０℃以上、かつ、１００℃未満であることがより好ましく、７０℃以上、かつ、１００℃未満であることがさらに好ましい。水溶性の多価金属化合物の溶液の温度が、３０℃未満である場合、多価金属化合物の溶液中の多価金属成分の濃度が低くなり、多価金属成分が粒子状吸水性樹脂の内部に浸透してしまう。多価金属成分の添加量に見合った吸湿ブロッキング性の改善が不十分になるため好ましくない。また、水溶性の多価金属化合物の溶液の温度が、１００℃よりも大きい場合、粒子状吸水性樹脂（Ａ）が劣化してしまうため、多価金属成分の添加量に見合った吸湿ブロッキング性の改善が不十分であるため好ましくない。
【００９６】
本実施形態において表面近傍が架橋された粒子状吸水性樹脂（Ａ）と水溶性の多価金属化合物（Ｂ）を溶液状態で添加し、その後混合する場合に使用する装置としては、例えば、円筒型混合機、スクリュー型混合機、スクリュー型押出機、タービュライザー、ナウター型混合機、Ｖ型混合機、リボン型混合機、双腕型ニーダー、流動式混合機、気流型混合機、回転円盤型混合機、ロールミキサー、転動式混合機、レディゲミキサーなどを挙げることができる。混合の際の速度は高速、低速を特に制限ない。
【００９７】
多価金属化合物（Ｂ）を混合後は、必要により加熱や、分級しても良い。また、多価金属化合物（Ｂ）を添加混合時、またその後に、温度を調整することで多価金属成分の析出、分散を制御しても良い。
【００９８】
上記の本実施形態に係る吸水性樹脂ないし吸水性樹脂組成物の製造方法においては、さらに、必要に応じて、消臭剤、抗菌剤、香料、発泡剤、顔料、染料、可塑剤、粘着剤、界面活性剤、肥料、酸化剤、還元剤、水、塩類、キレート剤、殺菌剤、ポリエチレングリコールやポリエリレンイミンなどの親水性高分子、パラフィンなどの疎水性高分子、ポリエチレンやポリプロピレンなどの熱可塑性樹脂、ポリエステル樹脂やユリア樹脂などの熱硬化性樹脂等を吸水性樹脂組成物に対し０〜２０重量％、好ましくは０〜５重量％添加する等、種々の機能を付与する工程を含んでいてもよい。
（実施の形態２）
本実施形態に係る吸水性樹脂組成物は、前記実施の形態と同様の、粒子状吸水性樹脂（Ａ）、及び多価金属成分（Ｂ）を含有する。しかしながら、本実施形態では、酸基含有不飽和単量体を重合して得られる架橋構造を有する粒子状吸水性樹脂（Ａ）、水溶性の多価金属化合物（Ｂ）の溶液、および有機表面架橋剤（Ｃ）を混合することにより、吸水性樹脂組成物を得ている。以下、本実施形態に係る吸水性樹脂組成物の製造方法について、説明する。
（ＩＶ）本実施形態に係る吸水性樹脂組成物の製造方法
本実施形態に係る吸水性樹脂組成物は粒子状吸水性樹脂（Ａ）、上記の多価金属化合物（Ｂ）の溶液、および有機表面架橋剤（Ｃ）の混合物を、１５０〜３００℃で加熱することにより得られるが、粒子状吸水性樹脂（Ａ）、多価金属化合物（Ｂ）の溶液、及び、有機表面架橋剤の混合方法は特に限定されない。例えば、多価金属化合物（Ｂ）の溶液と有機表面架橋剤とを別々に、あるいは、同時に粒子状吸水性樹脂（Ａ）に混合する方法や、多価金属化合物（Ｂ）の溶液と有機表面架橋剤との混合溶液を粒子状吸水性樹脂（Ａ）に混合する方法が挙げられる。好ましくは、多価金属化合物（Ｂ）の溶液と有機表面架橋剤との混合溶液を粒子状吸水性樹脂（Ａ）に混合する方法である。なお、本実施形態における「多価金属化合物（Ｂ）の溶液」としては、有機溶剤を含んだ状態であっても、水が溶液量の１０重量％以上含まれている限り溶液とする。
【００９９】
また、有機表面架橋剤を粒子状吸水性樹脂（Ａ）混合する際に、混合助剤として欧州特許第０６６８０８０号公報に示された無機酸、有機酸、ポリアミノ酸等を存在させてもよい。これらの混合助剤は有機表面架橋剤として作用しても良いが表面架橋後に吸水性樹脂の吸水性性能を低下させない物が好ましい。特に沸点が１５０℃未満の揮発性アルコール類は表面架橋処理時に揮発してしまうので残存物が残らず望ましい。また、有機表面架橋剤を粒子状吸水性樹脂（Ａ）とをより均一に混合するため、非架橋性の水溶性無機塩基類（好ましくは、アルカリ金属塩，アンモニウム塩，アルカリ金属水酸化物、および、アンモニアあるいはその水酸化物）や、非還元性アルカリ金属塩ｐＨ緩衝剤（好ましくは炭酸水素塩、リン酸二水素塩、リン酸水素塩等）を、吸水性樹脂粒子と有機表面架橋剤とを混合する際に共存させても良い。これらの使用量は、吸水性樹脂粒子の種類や粒径等にもよるが、吸水性樹脂粒子の固形分１００重量部に対して０．００５〜１０重量部の範囲内が好ましく、０．０５〜５重量部の範囲内がより好ましい。
【０１００】
本実施形態における有機表面架橋剤（Ｃ）および多価金属化合物（Ｂ）の合計量は、有機表面架橋剤（Ｃ）と多価金属化合物（Ｂ）のそれぞれの量にもよるが、吸水性樹脂１００重量部に対して、０．００１重量部〜１０重量部の範囲内が好ましく、０．０１重量部〜５重量部の範囲内がより好ましい。有機表面架橋剤（Ｃ）および多価金属化合物（Ｂ）の合計量が、０．００１重量部より少ないと吸湿ブロッキング性、通液・液拡散性の改善が不十分であり、１０重量部以上の場合は、吸収倍率（ＣＲＣ）、加圧下の拡散吸収倍率（ＤＡＰ）、及び、加圧下の吸収倍率（ＡＡＰ）が大きく減少してしまう。
【０１０１】
本願発明者は、粒子状吸水性樹脂（Ａ）と多価金属化合物（Ｂ）の溶液とを混合するときの多価金属成分の水溶液中の濃度が少なくとも１．８０重量％あり、かつ、粒子状吸水性樹脂（Ａ）、有機表面架橋剤、および多価金属化合物（Ｂ）の溶液の混合物が１５０〜３００℃で加熱処理することで、得られた吸水性樹脂組成物が高湿下での優れた吸湿ブロッキング性と優れた通液・液拡散性とを併せ持つことを初めて見出し、本実施形態を完成するに到った。
【０１０２】
更に、予想だにしなかったことに、多価金属成分の濃度が高い表面処理剤を用いて処理を行った吸水性樹脂の食塩水流れ誘導性（ＳＦＣ；ＳＦＣは加圧下の通液速度を示す指標である）が、公知の濃度で表面処理を行った吸水性樹脂と比較して非常に高い値を示すことも同時に見出した。
【０１０３】
高濃度（多価金属成分の水溶液中の濃度が少なくとも１．８０重量％）の多価金属化合物（Ｂ）の溶液を粒子状吸水性樹脂に混合することによって、混合後、多価金属成分が吸水性樹脂の表面層付近に存在する。その結果、得られた吸水性樹脂組成物は、吸湿ブロッキング性、通液・液拡散性を大きく向上させる。
【０１０４】
なお、本実施形態においては、粒子状吸水性樹脂（Ａ）と多価金属化合物（Ｂ）の溶液、有機表面架橋剤との混合方法は特に限定されない。例えば、（ｉ）多価金属化合物（Ｂ）の溶液と有機表面架橋剤とを別々あるいは同時に粒子状吸水性樹脂（Ａ）と混合する方法や、（ｉｉ）多価金属化合物（Ｂ）の溶液と有機表面架橋剤との混合溶液を粒子状吸水性樹脂（Ａ）と混合する方法が挙げられる。（ｉ），（ｉｉ）それぞれの方法における「多価金属化合物（Ｂ）の溶液中に含まれる多価金属成分の濃度（Ｓ／Ｔ−［Ｍ］）」は以下の式で計算される。
（ｉ）の方法におけるＳ／Ｔ−［Ｍ］（重量％）＝  多価金属成分の重量（ｇ）／多価金属化合物（Ｂ）の溶液の重量（ｇ）  ×１００
（ｉｉ）の方法におけるＳ／Ｔ−［Ｍ］（重量％）＝  多価金属成分の重量（ｇ）／（多価金属化合物（Ｂ）の溶液の重量（ｇ）＋有機表面架橋剤の重量（ｇ））  ×１００
本実施形態で用いる多価金属化合物（Ｂ）の溶液中に含まれる多価金属成分の濃度は１．８０重量％以上であることが好ましく、２．００重量％以上であることがより好ましく、２．５０重量％以上であることが更に好ましく、２．９０重量％以上であることが最も好ましい。
【０１０５】
また、多価金属化合物（Ｂ）の溶液中に含まれる多価金属成分の濃度が１．８０重量％未満の場合、多価金属成分が吸水性樹脂内部まで浸透するため、吸水性樹脂表面近傍に存在する多価金属成分の量が少なくなる。そのため、多価金属成分の添加量に見合った吸湿ブロッキング性及び通液・液拡散性の改善は不十分である。また、多価金属化合物（Ｂ）の溶液中に含まれる多価金属成分の濃度の上限は、特に限定されないが、好ましくは２０重量％以下、さらに好ましくは１０重量％以下である。
【０１０６】
多価金属化合物（Ｂ）の使用量は、目的とする吸湿ブロッキング性能、通液・液拡散性能によっても異なるが、その添加量は、多価金属成分として吸水性樹脂組成物の固形分 １００重量部に対して０．００１〜１０重量部の範囲が好ましく、０．０１〜５重量部の範囲がより好ましく、０．０５〜１重量部の範囲が特に好ましい。多価金属成分が、０．００１重量部より少ないと吸湿ブロッキング性、通液・液拡散性の改善が不十分であり、１０重量部以上の場合は、吸収倍率（ＣＲＣ）、加圧下の拡散吸収倍率（ＤＡＰ）、及び加圧下吸収倍率（ＡＡＰ）が大きく減少してしまう。
【０１０７】
本実施形態で用いることができる多価金属化合物（Ｂ）の溶液および／または有機表面架橋剤は３０℃以上に加熱されていることが好ましく、５０℃以上に加熱されていることがさらに好ましく、７０℃以上に加熱されていることが特に好ましい。これは、溶液の温度が高い方が、溶液中の多価金属成分の濃度を高くすることができ、そのことによって、より多くの多価金属成分を吸水性樹脂の表面に存在させることができるためである。
【０１０８】
本実施形態においては、粒子状吸水性樹脂（Ａ）、有機表面架橋剤、および多価金属化合物（Ｂ）の溶液の３成分を同時に混合することが好ましい。
【０１０９】
粒子状吸水性樹脂（Ａ）、有機表面架橋剤（Ｃ）、および多価金属化合物（Ｂ）の溶液の混合物の加熱処理を行う際の条件としては、加熱温度は、好ましくは１５０〜３００℃、より好ましくは１６０〜２５０℃であり、さらに好ましくは１７０〜２３０℃である。加熱時間は、好ましくは１分〜２時間の範囲、更に好ましくは１５分〜１．５時間である。温度と時間の組み合わせの好適例としては、１８０℃で１５分〜１．５時間、２００℃で１５分〜１時間である。
【０１１０】
加熱温度が１５０℃未満の場合では、有機表面架橋剤の官能基が粒子状吸水性樹脂（Ａ）の酸基（例えばカルボキシル基）と反応が不十分であるために、また、加熱温度が３００℃より高い場合では、加熱処理中に吸水性樹脂がダメージを受けるために、吸湿ブロッキング性及び通液・液拡散性の改善は不十分である。
【０１１１】
また、本実施形態に係る吸水性樹脂組成物が優れた高湿下での吸湿ブロッキング性と優れた通液・液拡散性を併せ持つには、吸水性樹脂組成物の粒子表面が均一に表面処理を施されていることが必要であり、その目的達成のためには前駆体（Ｄ）の加湿ブロッキング率（重量％）が０重量％以上、かつ、８０重量％以下にすることが重要であることを初めて見出した。
【０１１２】
前駆体（Ｄ）の加湿ブロッキング率（重量％）が８０重量％よりも大きく、かつ、１００重量％よりも小さい場合、前駆体（Ｄ）には凝集体が多く含まれる。それを加熱処理すると、凝集体内部まで熱が十分に伝わらず、吸水性樹脂組成物の個々の粒子表面が均一に二次架橋されない。そのため、二次架橋されていない部分同士が凝集することによるブロッキング現象が起こり、多価金属成分の添加量に見合った吸湿ブロッキング性及び通液・液拡散性の改善が不十分となる。また、ブロッキング現象によって装置内が詰まり、安定な製造ができないというような問題も生じる可能性がある。
【０１１３】
加湿ブロッキング率が８０重量％以下の前駆体（Ｄ）を得る方法としては、特に制限されないが、粒子状吸水性樹脂（Ａ）と多価金属化合物（Ｂ）を混合するときの多価金属成分の水溶液中の濃度が少なくとも１．８０重量％にすることが好ましい。高濃度（多価金属成分の濃度が少なくとも１．８０重量％）の多価金属化合物（Ｂ）の溶液を混合することによって、混合後、多価金属成分が吸水性樹脂の表面層付近に存在する。その結果、加湿ブロッキング性はより向上する。
【０１１４】
加湿ブロッキング率が８０重量％以下の前駆体（Ｄ）を得るのに必要な、多価金属化合物（Ｂ）の溶液中に含まれる多価金属成分の濃度は１．８０重量％以上であることが好ましく、２．００重量％以上であることがより好ましく、２．５０重量％以上であることが更に好ましく、２．９０重量％以上であることが最も好ましい。
多価金属化合物（Ｂ）の溶液中に含まれる多価金属成分の濃度が１．８０重量％未満の場合、多価金属成分が吸水性樹脂内部まで浸透するため、吸水性樹脂表面近傍に存在する多価金属成分の量が少なくなり、多価金属成分の添加量に見合った加湿ブロッキング性の改善が不十分である。
多価金属化合物（Ｂ）の使用量は、目的とする吸湿ブロッキング性能、通液・液拡散性能によっても異なるが、その添加量は、多価金属成分として吸水性樹脂組成物の固形分 １００重量部に対して０．００１〜１０重量部の範囲が好ましく、０．０１〜５重量部の範囲がより好ましく、０．０５〜１重量部の範囲が特に好ましい。多価金属成分が、０．００１重量部より少ないと吸湿ブロッキング性、通液・液拡散性の改善が不十分であり、１０重量部以上の場合は、吸収倍率（ＣＲＣ）、加圧下の拡散吸収倍率（ＤＡＰ）、及び、加圧下吸収倍率（ＡＡＰ）が大きく減少してしまう。
【０１１５】
本実施形態で用いることができる多価金属化合物（Ｂ）の溶液および／または有機表面架橋剤は３０℃以上に加熱されていることが好ましく、５０℃以上に加熱されていることがさらに好ましく、７０℃以上に加熱されていることが特に好ましい。これは、溶液の温度が高い方が、溶液中の多価金属成分の濃度を高くすることができるため、より多くの多価金属成分を吸水性樹脂の表面に存在させることができるからである。また、上限温度は１００℃未満であることが好ましい。
【０１１６】
本実施形態においては、粒子状吸水性樹脂（Ａ）、有機表面架橋剤、および多価金属化合物（Ｂ）の溶液の３成分を同時に混合することが好ましい。
【０１１７】
粒子状吸水性樹脂（Ａ）、有機表面架橋剤（Ｃ）、および多価金属化合物（Ｂ）の溶液の混合物である前駆体（Ｄ）の加熱処理を行う際の条件としては、加熱温度は、好ましくは１５０〜３００℃、より好ましくは１６０〜２５０℃であり、さらに好ましくは１７０〜２３０℃である。加熱時間は、好ましくは１分〜２時間の範囲、更に好ましくは１５分〜１．５時間である。温度と時間の組み合わせの好適例としては、１８０℃で１５分〜１．５時間、２００℃で１５分〜１時間である。
【０１１８】
加熱温度が１５０℃未満の場合では、有機表面架橋剤の官能基が粒子状吸水性樹脂（Ａ）のカルボキシル基と反応が不十分であるために、また、加熱温度が３００℃より高い場合では、加熱処理中に吸水性樹脂がダメージを受けるために、多価金属成分の添加量に見合った吸湿ブロッキング性及び通液・液拡散性の改善が不十分である。
【０１１９】
本実施形態に係る吸水性樹脂組成物は、有機表面架橋剤および多価金属化合物（Ｂ）が特定量加えられ、有機表面架橋剤が粒子状吸水性樹脂（Ａ）のカルボキシル基と均一に反応しており、且つ、多価金属成分が吸水性樹脂内部に浸透することなく、吸水性樹脂表面層付近に存在すること、前駆体（Ｄ）の加湿ブロッキング率（重量％）が、０重量％以上、かつ、８０重量％以下であることが重要である。
【実施例】
【０１２０】
以下、実施例及び比較例により、本実施形態を更に詳細に説明するが、本実施形態はこれら実施例に限定されるものではない。なお、吸水性樹脂および吸水性樹脂組成物の諸性能は以下の方法で測定した。また、特別に条件の記載がない部分においては、全ての作業を室温（２３±２℃）、湿度５０ＲＨ％の条件下で行った。
（Ａ）吸収倍率（Centrifuge Retention Capacity：ＣＲＣと略す）
吸収倍率（ＣＲＣ）は、０．９０重量％食塩水に対する無加圧下で３０分の吸収倍率を示す。
【０１２１】
吸水性樹脂（または吸水性樹脂組成物）０．２００ｇを不織布製（南国パルプ工業（株）製、商品名：ヒートロンペーパー、型式：ＧＳＰ−２２）の袋（８５ｍｍ×６０ｍｍ）に均一に入れてヒートシールした後、室温で大過剰（通常５００ｍ程度）の０．９０重量％塩化ナトリウム水溶液（生理食塩水）中に浸漬した。３０分後に袋を引き上げ、遠心分離機（株式会社コクサン社製、遠心機：型式Ｈ−１２２）を用いて、edana ABSORBENCY II 441,1-99に記載の遠心力（２５０Ｇ）で３分間水切りを行った後、袋の重量Ｗ２（ｇ）を測定した。また、同様の操作を吸水性樹脂または吸水性樹脂組成物を用いずに行い、そのときの重量Ｗ１（ｇ）を測定した。そして、これら重量Ｗ１、Ｗ２から、次式に従って吸収倍率（ＣＲＣ）（ｇ／ｇ）を算出した。
【０１２２】
吸収倍率（ｇ／ｇ）＝（重量Ｗ２（ｇ）−重量Ｗ１（ｇ））／（吸水性樹脂の重量（ｇ））−１
（Ｂ）加圧下の拡散吸収倍率（Diffusing Absorbency under Pressure：ＤＡＰと略す）
吸水性樹脂（または吸水性樹脂組成物）の拡散吸収倍率については、特開平８−５７３１１に記載されている測定装置および手順に従い、６０分間にわたって吸水剤組成物が吸収した生理食塩水の重量Ｗ３（ｇ）を測定した。そして、上記の重量Ｗ３から、次式、
加圧下の拡散吸収倍率（ｇ／ｇ）＝重量Ｗ３（ｇ）／吸水剤組成物の重量（ｇ）
に従って、吸収開始から６０分後の拡散吸収倍率（ｇ／ｇ）を算出した。
（Ｃ）加圧下吸収倍率（Absorbency Against Pressure：ＡＡＰと略す）
加圧下吸収倍率（ＡＡＰ）は、０．９０重量％食塩水に対する４．８３ｋＰａで６０分の吸収倍率を示す。
【０１２３】
図１に示す装置を用い、吸水性樹脂組成物の加圧下吸収倍率（ＡＡＰ）を測定した。内径６０ｍｍのプラスチックの支持円筒１００の底に、４００メッシュのステンレス製の金網１０１（目の大きさ３８μｍ）を融着させた。そして、室温（２０〜２５℃）、湿度５０ＲＨ％の条件下で、上記金網１００上に吸水性樹脂組成物０．９００ｇを均一に散布した。そして、その上に、ピストン１０３と荷重１０４とをこの順に搭載した。ピストン１０３及び荷重１０４の外径は、支持円筒１００の内径６０ｍｍよりも僅か小さい。このため、ピストン１０３及び荷重１０４と、支持円筒１００との間に隙間が生じず、かつ、ピストン１０３及び荷重１０４の上下の動きが妨げられない。なお、ピストン１０３及び荷重１０４は、吸水性樹脂組成物に対して４．８３ｋＰａ（０．７ｐｓｉ）の荷重を均一に加えるように調整されている。まず、このように搭載した測定装置一式の重量Ｗａ（ｇ）を測定した。
【０１２４】
次に、直径１５０ｍｍのペトリ皿１０５の内側に、直径９０ｍｍのガラスフィルター１０６（株式会社相互理化学硝子製作所社製、細孔直径：１００〜１２０μｍ）を置いた。そして、ペトリ皿１０５の内側に、２０〜２５℃に調温した０．９０重量％食塩水１０８をガラスフィルター１０６の上面と同じレベルになるように加えた。さらに、その上に、直径９０ｍｍの濾紙１０７（ＡＤＶＡＮＴＥＣ東洋株式会社、品名：（ＪＩＳ  Ｐ  ３８０１、Ｎｏ．２）、厚さ０．２６ｍｍ、保留粒子径５μｍ）を１枚載せた。そして、濾紙１０７の表面が全て濡れるようにした後、過剰な０．９０重量％食塩水１０８を除去した。
【０１２５】
そして、上記の測定装置一式を、上記の濾紙１０７上に載せて、４．８３ｋＰａ（０．７ｐｓｉ）の荷重下で、吸水性樹脂組成物に、０．９０重量％食塩水１０８を１時間吸収させた。このとき吸水性樹脂組成物は、０．９０重量％食塩水１０８を吸収し、膨潤ゲル１０２になる。１時間後、０．９０重量％食塩水１０８を吸収させた測定装置一式を持ち上げ、該測定装置一式の重量Ｗｂ（ｇ）を測定した。上記の実験操作から得られたＷａ及びＷｂから、下記の式に従って、加圧下吸収倍率（ＡＡＰ）（ｇ／ｇ）を算出した。
加圧下吸収倍率（ＡＡＰ）
＝（Ｗｂ（ｇ）−Ｗａ（ｇ））／（吸水性樹脂粒子または吸水性樹脂組成物の重量（０．９００ｇ））
（Ｄ）食塩水流れ誘導性（Saline Flow Conductivity：ＳＦＣと略す）
特表平９−５０９５９１の食塩水流れ誘導性（ＳＦＣ）試験に準じて行った。
【０１２６】
図２に示す装置を用い、容器４０に均一に入れた吸水性樹脂組成物（０．９００ｇ）を人工尿（１）中で０．３ｐｓｉ（２．０７ｋＰａ）の加圧下、６０分間膨潤（食塩水流れ誘導性（ＳＦＣ）保持率測定の際には１２０分）させ、ゲル４４のゲル層の高さを記録し、次に０．３ｐｓｉ（２．０７ｋＰａ）の加圧下、０．６９重量％塩化ナトリウム水溶液３３を、一定の静水圧でタンク３１から膨潤したゲル層を通液させた。コンピューターと天秤を用い、時間の関数として２０秒間隔でゲル層を通過する液体量を１０分間記録した。膨潤したゲル４４（の主に粒子間）を通過する流速ＦS（ｔ）は増加重量（ｇ）を増加時間（ｓ）で割ることによりｇ／ｓの単位で決定した。一定の静水圧と安定した流速が得られた時間をｔSとし、ｔSと１０分間の間に得たデータだけを流速計算に使用して、ｔSと１０分間の間に得た流速を使用してＦS（ｔ＝０）の値、つまりゲル層を通る最初の流速を計算した。ＦS（ｔ＝０）はＦS（ｔ）対時間の最小２乗法の結果をｔ＝０に外挿することにより計算した。
食塩水流れ誘導性
＝（ＦS（ｔ＝０）×Ｌ０）／（ρ×Ａ×ΔＰ）
＝（ＦS（ｔ＝０）×Ｌ０）／１３９５０６
ここで、 
ＦS（ｔ＝０）ｇ／ｓで表した流速
Ｌ０：ｃｍで表したゲル層の高さ
ρ ：ＮａＣｌ溶液の密度（１．００３ｇ／ｃｍ３）
Ａ ：セル４１中のゲル層上側の面積（２８．２７ｃｍ２）
ΔＰ：ゲル層にかかる静水圧（４９２０ｄｙｎｅ／ｃｍ２）
および食塩水流れ誘導性（ＳＦＣ）の単位は（１０−７×ｃｍ３×ｓ×ｇ−１）である。
【０１２７】
図２に示す装置としては、タンク３１には、ガラス管３２が挿入されており、ガラス管３２の下端は、０．６９重量％塩化ナトリウム水溶液３３をセル４１中の膨潤ゲル４４の底部から、５ｃｍ上の高さに維持できるように配置した。タンク３１中の０．６９重量％塩化ナトリウム水溶液３３は、コック付きＬ字管３４を通じてセル４１へ供給された。セル４１の下には、通過した液を補集する容器４８が配置されており、補集容器４８は上皿天秤４９の上に設置されていた。セル４１の内径は６ｃｍであり、下部の底面にはＮｏ．４００ステンレス製金網（目開き３８μｍ）４２が設置されていた。ピストン４６の下部には液が通過するのに十分な穴４７があり、底部には吸水性樹脂組成物あるいはその膨潤ゲルが、穴４７へ入り込まないように透過性の良いガラスフィルター４５が取り付けてあった。セル４１は、セルを乗せるための台の上に置かれ、セルと接する台の面は、液の透過を妨げないステンレス製の金網４３の上に設置した。
【０１２８】
人工尿（１）は、塩化カルシウムの２水和物０．２５ｇ、塩化カリウム２．０ｇ、塩化マグネシウムの６水和物０．５０ｇ、硫酸ナトリウム２．０ｇ、りん酸２水素アンモニウム０．８５ｇ、りん酸水素２アンモニウム０．１５ｇ、および、純水９９４．２５ｇを加えたものを用いた。
（Ｅ）吸湿ブロッキング率（Blocking Ratio：Ｂ．Ｒと略す、重量％）
吸水性樹脂（または吸水性樹脂組成物）２ｇを所定のカップの底に均一に散布し、あらかじめ２５℃、相対湿度９０％に調整した恒温恒湿器（タバイエスペック製ＰＬＡＴＩＯＯＵＳ  ＬＵＣＩＦＥＲ  ＰＬ−２Ｇ）にすばやく入れ、６０分間放置した。その後、吸湿した吸水性樹脂を直径７.５ｃｍ、目開き２０００μｍのＪＩＳ標準ふるいに移し、振動分級器（ＩＩＤＡ  ＳＩＥＶＥ  ＳＨＡＫＥＲ、ＴＹＰＥ：ＥＳ−６５型、ＳＥＲ．Ｎｏ．０５０１）により一定時間ふるい、ふるい上に残存した吸水性樹脂の重量Ｗ４（ｇ）およびふるいを通過した吸水性樹脂の重量Ｗ５（ｇ）を測定した。尚、吸水性樹脂を恒温恒湿器から取り出してから重量Ｗ４、Ｗ５（ｇ）を測定するまでの作業を１０分以内で行った。
吸湿ブロッキング率（重量％）＝重量Ｗ４（ｇ）/（重量Ｗ４（ｇ）＋重量Ｗ５（ｇ））×１００
上に示した式により吸湿ブロッキング率（重量％）を算出した。吸湿ブロッキング率が低いほど、吸湿ブロッキング性に優れている。
【０１２９】
なお、本実施例では、上記所定のカップ、及び、上記振動分級器によるふるい時間を、以下の２つの条件に設定して、吸湿ブロッキング率（重量％）を算出した。
（ａ）上記所定のカップとして、底面の直径５２ｍｍ、高さ２２ｍｍのアルミニウムカップ（東洋エコー株式会社、ホイルコンテナー、品番１０７）を用いて、振動分級器により８秒間ふるい、吸湿ブロッキング率（重量％）を算出した。以下、この条件にて算出された吸湿ブロッキング率を吸湿ブロッキング率ａ（Ｂ．Ｒ．ａ）とする。
（ｂ）上記所定のカップとして、底面の内径５０ｍｍ、高さ１０ｍｍのポリプロピレン製カップを用いて、振動分級器により５分間ふるい、吸湿ブロッキング率（重量％）を算出した。以下、この条件にて算出された吸湿ブロッキング率を吸湿ブロッキング率ｂ（Ｂ．Ｒ．ｂ）とする。
（Ｆ）重量平均粒子径（Ｄ５０）及び粒度分布の対数標準偏差（σζ）
吸水性樹脂粒子または吸水剤を目開き８５０μｍ、７１０μｍ、６００μｍ、５００μｍ、４２５μｍ、３００μｍ、２１２μｍ、１５０μｍ、１０６μｍ、４５μｍなどのＪＩＳ標準ふるいで篩い分けし、残留百分率Ｒを対数確率紙にプロットした。これにより、Ｒ＝５０重量％に相当する粒径を重量平均粒子径（Ｄ５０）として読み取った。また、Ｘ１をＲ＝８４．１％、Ｘ２を１５．９％の時のそれぞれの粒径とすると、対数標準偏差（σζ）は下記の式で表され、σζの値が小さいほど粒度分布が狭いことを意味する。
【０１３０】
σζ  ＝  ０．５  ×  ｌｎ（Ｘ２／Ｘ１）
粒度分布における対数標準偏差（σζ）を測定する際の分級方法は、吸水性樹脂粒子または吸水剤１０．０ｇを、目開き８５０μｍ、７１０μｍ、６００μｍ、５００μｍ、４２５μm、３００μｍ、２１２μm、１５０μｍ、１０６μｍ、４５μｍのＪＩＳ標準ふるい（ＴＨＥ  ＩＩＤＡ  ＴＥＳＴＩＮＧ  ＳＩＥＶＥ：径８ｃｍ）に仕込み、振動分級器（ＩＩＤＡ  ＳＩＥＶＥ  ＳＨＡＫＥＲ、ＴＹＰＥ：ＥＳ−６５型、ＳＥＲ．Ｎｏ．０５０１）により、５分間、分級を行った。
（Ｇ）多価金属成分抽出率（重量％）
・吸水性樹脂に含まれる多価金属成分の定量方法
２６０ｍｌの容量のポリプロピレン製ビーカーに吸水性樹脂組成物１．０ｇを秤取り、生理食塩水（０．９重量％ＮａＣｌ水溶液）１９０．０ｇおよび２Ｎの塩酸１０．０ｇを加え、室温下３０分間攪拌した。攪拌後、上澄み液をクロマトディスク(ＧＬクロマトディスク２５Ａ、ジーエルサイエンス株式会社)でろ過し、ろ液をプラズマ発光分光分析（堀場製作所製、ＵＬＴＩＭＡ）で分析することにより多価金属成分濃度を求めた。なお、検量線は既知量の多価金属成分を含む生理食塩水により作成した。求められた多価金属成分濃度より、吸水性樹脂組成物中の多価金属成分濃度は次の式で表される。
吸水性樹脂組成物中の多価金属成分濃度（重量％）＝(溶液中の多価金属成分濃度（重量％）)×２００
・多価金属成分抽出率測定方法
１．０重量％８−キノリノール（和光純薬工業株式会社より入手）のメタノール溶液９５ｇと純水５ｇとを混合し溶液Ａを、またメタノール９５ｇと純水５ｇとを混合し溶液Ｂを調整した。
【０１３１】
２６０mｌポリプロピレン製容器に３５ｍｍのテフロン回転子を入れ、吸水性樹脂組成物５ｇ、溶液Ａ ２５ｇを秤取った。容器を密閉し、マグネティックスターラーを用いて室温下２０時間攪拌した。その上澄み液をポリプロピレン製シリンジで５mｌ吸い取り、クロマトディスク(ＧＬクロマトディスク２５Ａ、ジーエルサイエンス株式会社)を、溶液を測り取ったシリンジに取り付け、ポリプロピレン製容器にろ液を入れた。そのろ液の一部をプラスチック製の１ｃｍセル（アズワン株式会社より購入  ディスポセル  品番２−４７８−０３、型番  １９３９）に移し、分光光度計（日立レシオビーム分光光度計Ｕ−１１００形）を用いて、多価金属成分と８−キノリノールが錯体形成し、特定の波長の吸光度を測定した。例えば、多価金属成分がアルミニウムの場合、３８０ｎｍである。以後、便宜上、特定の波長を、多価金属成分がアルミニウムの場合として説明する。ろ液の３８０ｎｍの吸光度が分光光度計の測定限界を超えた場合は、ろ液を溶液Ｂで薄めて吸光度が分光光度計の測定可能範囲に入るようにして測定した。
【０１３２】
また、多価金属成分が１００重量％抽出された時の吸光度として、多価金属成分が１００重量％抽出された時と同量の多価金属成分が存在するように多価金属化合物を溶液Ａに溶かしたものの３８０ｎｍの吸光度も測定した(吸水性樹脂組成物中の多価金属成分濃度は別途上記の方法で求めた)。
【０１３３】
多価金属成分の抽出率は以下の式によって求めた。
多価金属成分の抽出率 (重量％)＝(（ろ液の３８０ｎｍの吸光度）−（溶液Ａの３８０ｎｍの吸光度）)／（多価金属成分が１００重量％抽出された時の３８０ｎｍの吸光度）×１００
（Ｈ）加湿ブロッキング率（重量％）
本実施例においては、以下の測定方法によって求められた加湿ブロッキング率を、前駆体（Ｄ）の加湿ブロッキング性の指標とする。
粒子状吸水性樹脂（Ａ）と多価金属化合物（Ｂ）の溶液および／または有機表面架橋剤（Ｃ）との混合物である前駆体（Ｄ）１０．０ｇを、混合開始時から５分後、直径７.５ｃｍ、目開き１０００μｍのＪＩＳ標準ふるいに移し、振動分級器（ＩＩＤＡ  ＳＩＥＶＥ  ＳＨＡＫＥＲ、ＴＹＰＥ：ＥＳ−６５型、ＳＥＲ．Ｎｏ．０５０１）により１０秒間ふるい、ふるい上に残存した吸水性樹脂の重量Ｗ６（ｇ）およびふるいを通過した吸水性樹脂の重量Ｗ７（ｇ）を測定した。
加湿ブロッキング率（重量％）＝重量Ｗ６（ｇ）/（重量Ｗ６（ｇ）＋重量Ｗ７（ｇ））×１００
上に示した式により加湿ブロッキング率（重量％）を算出した。加湿ブロッキング率が低いほど、前駆体（Ｄ）の加湿ブロッキング性に優れている。
（Ｉ）水可溶分（水可溶成分）量
２５０ｍｌの蓋付きプラスチック容器に０．９重量％食塩水１８４．３をはかり取り、その食塩水に吸水性樹脂組成物１．００ｇを加え１６時間、スターラーを回転させ攪拌して、吸水性樹脂組成物の水可溶分が抽出された水可溶分抽出液を調製した。そして、この水可溶分抽出液を、ＡＤＶＡＮＴＥＣ東洋株式会社製の濾紙（品名；ＪＩＳ  Ｐ  ３８０１、Ｎｏ．２  厚さ０．２６ｍｍ  保留粒子径５μｍ）を用いて、濾過した。そして、得られた濾液の５０．０ｇをはかり取り、測定溶液とした。以下、測定溶液について、吸水性樹脂組成物の水可溶分量を測定する方法を説明する。
【０１３４】
まず、０．９重量％食塩水のみについて、該食塩水のｐＨが１０になるまで、０．１ＮのＮａＯＨ水溶液の滴定を行った。そして、０．９重量％食塩水のｐＨが１０になるのに必要な、０．１ＮのＮａＯＨ水溶液の滴定量（［ｂＮａＯＨ］ｍｌ）を得た。その後、該食塩水のｐＨが２，７になるまで、０．１ＮのＨＣｌ水溶液の滴定を行った。そして、そして、０．９重量％食塩水のｐＨが２．７になるのに必要な、０．１ＮのＨＣｌ水溶液の滴定量（［ｂＨＣｌ］ｍｌ）を得た。
【０１３５】
次に、上記測定溶液について、上記の滴定操作と同様な操作を行い、測定溶液のｐＨが１０になるのに必要な、０．１ＮのＮａＯＨ水溶液の滴定量（［ＮａＯＨ］ｍｌ）、及び、測定溶液のｐＨが２．７になるのに必要な、０．１ＮのＨＣｌ水溶液の滴定量（［ＨＣｌ］ｍｌ）を得た。
【０１３６】
例えば、アクリル酸とそのナトリウム塩とからなる吸水性樹脂組成物が既知量である場合、そのモノマーの平均分子量と、上述の滴定操作により得られた滴定量（［ｂＮａＯＨ］ｍｌ、［ｂＨＣｌ］ｍｌ、［ＮａＯＨ］ｍｌ、及び［ＨＣｌ］ｍｌ）をもとに、以下の計算式により、吸水性樹脂組成物の水可溶分量を算出することができる。
水可溶分量（重量％）＝０．１×（平均分子量）×１８４．３×１００×（［ＨＣｌ］ｍｌ−［ＮａＯＨ］ｍｌ）／１０００／１．０／５０．０
また、吸水性樹脂組成物の中和率を、以下の計算式により算出することができる。
中和率（ｍｏｌ％）＝{１−（［ＮａＯＨ］ｍｌ−［ｂＮａＯＨ］ｍｌ）／（［ＨＣｌ］ｍｌ−［ｂＨＣｌ］ｍｌ）}×１００
上記モノマーの平均分子量が未知量である場合、上記中和率を用いて、モノマーの平均分子量を算出することができる。
（Ｊ）吸収速度（Ｖｏｒｔｅｘ）
予め、１００ｍｌのビーカー（株式会社相互理化学硝子製作所発行のＧＥＮＥＲＡＬ  ＣＡＴＡＬＯＧＵＥ  Ａ‐７０００に記載、ＴＯＰビーカー、ＣＡＴ．Ｎｏ．５０１、ＪＩＳ  Ｒ−３５０３準拠、胴径×高さ＝５５（ｍｍ）×７０（ｍｍ））に、３０℃に調温し青色に着色した生理食塩水と、白色攪拌子（テフロン（登録商標）、総合カタログ２０，０００版、発行：フロン工業株式会社、テフロン（登録商標）攪拌子ＳＡ型、製品番号：ＳＡ‐４０、全長４０ｍｍ×直径８ｍｍ）とを入れ、マグネチックスターラーにて、６００ｒｐｍの速度で上記青色に着色した生理食塩水を攪拌した。そして、この中に、吸水性樹脂組成物２．０ｇを投入し試験液とした。こうすることで、試験液のゲル化が促進して、攪拌時に発生する渦の大きさが縮小に向かい、最終的に試験液が攪拌子を覆う状態になる。
【０１３７】
そこで、上記青色に着色した生理食塩水に吸水性樹脂組成物を投入してから、攪拌子が試験液に覆われる時点までに要した時間（秒）を測定し、この時間（秒）を吸収速度とした。なお、本実施例において、攪拌子が試験液に覆われる時点を、攪拌時に発生する渦が消失しかけて、吸水性樹脂組成物投入時に見えていた攪拌子が、渦の盛り上がりにより見えなくなった時点とした。
【０１３８】
以下に、本実施例で用いた青色に着色した生理食塩水の組成を示す。
脱イオン水                      ９９１重量部
塩化ナトリウム                  ９重量部
食品添加物・食用青色１号        ０．０２重量部
（食品添加物・食用青色１号：ベンジル‐エチル‐［４’−（４”−（ベンジルエチルアミノ）−ジフェニルメチレン）‐２’，５‐シクロヘキサジエニリデン］‐アンモニウム‐２’’’，３，３’’’‐トリスルホン酸ジナトリウム；ブリリアントブルーＦＣＦ；ＣｌＮｏ．４２０９０；Ｃｌ  Ｆｏｏｄ  ｂｌｕｅ  ２）
＜参考例１＞
７５モル％の中和率を有するアクリル酸ナトリウムの水溶液５５００ｇ（単量体濃度３８重量％）に、ポリエチレングリコールジアクリレート（エチレンオキシドの平均付加モル数８）４．０ｇを溶解し反応液とした。次に、この反応液を窒素ガス雰囲気下で３０分間脱気した。次いで、シグマ型羽根を２本有する内容積１０Ｌのジャケット付きステンレス製双腕型ニーダーに蓋を付けて形成した反応器に、上記反応液を供給し、反応液を３０℃に保ちながら系を窒素ガス置換した。続いて、反応液を撹拌しながら、過硫酸ナトリウム ２．８ｇ及びＬ−アスコルビン酸０．０１ｇを添加したところ、凡そ１分後に重合が開始した。そして、３０℃〜９０℃で重合を行い、重合を開始して６０分後に含水ゲル状重合体を取り出した。得られた含水ゲル状重合体は、その径が約５mmに細分化されていた。この細分化された含水ゲル状重合体を５０メッシュ（目の大きさ３００μｍ）の金網上に広げ、１５０℃で９０分間熱風乾燥した。次いで、乾燥物を、振動ミルを用いて粉砕し、さらに２０メッシュ（目の大きさ８５０μｍ）の金網で分級、調合することにより、不定形破砕状の吸水性樹脂粉末（Ａ）を得た。得られた吸水性樹脂粉末（Ａ）１００重量部に、プロピレングリコール０．５重量部、エチレングリコールジグリシジルエーテル０．０３重量部、１，４−ブタンジオール０．３重量部、及び水３重量部とからなる有機表面架橋剤を混合した。上記の混合物を２００℃で５５分間加熱処理することにより吸水性樹脂（１）を得た。この吸水性樹脂（１）の粒度分布を表１に、その他の物性を表２にまとめた。
＜参考例２＞
７５モル％の中和率を有するアクリル酸ナトリウムの水溶液５５００ｇ（単量体濃度３８重量％）に、ポリエチレングリコールジアクリレート（エチレンオキシドの平均付加モル数８）４．０ｇを溶解し反応液とした。次に、この反応液を窒素ガス雰囲気下で３０分間脱気した。次いで、シグマ型羽根を２本有する内容積１０Ｌのジャケット付きステンレス製双腕型ニーダーに蓋を付けて形成した反応器に、上記反応液を供給し、反応液を３０℃に保ちながら系を窒素ガス置換した。続いて、反応液を撹拌しながら、過硫酸ナトリウム ２．８ｇ及びＬ−アスコルビン酸０．０１ｇを添加したところ、凡そ１分後に重合が開始した。そして、３０℃〜９０℃で重合を行い、重合を開始して６０分後に含水ゲル状重合体を取り出した。得られた含水ゲル状重合体は、その径が約５mmに細分化されていた。この細分化された含水ゲル状重合体を５０メッシュ（目の大きさ３００μｍ）の金網上に広げ、１５０℃で９０分間熱風乾燥した。次いで、乾燥物を、振動ミルを用いて粉砕し、さらに２０メッシュ（目の大きさ８５０μｍ）の金網で分級、調合することにより、不定形破砕状の吸水性樹脂粉末（Ｂ）を得た。得られた吸水性樹脂粉末（Ｂ）１００重量部に、プロピレングリコール０．５重量部、エチレングリコールジグリシジルエーテル０．０３重量部、１，４−ブタンジオール０．３重量部、及び水３重量部とからなる有機表面架橋剤を混合した。上記の混合物を２００℃で５５分間加熱処理することにより吸水性樹脂（２）を得た。この吸水性樹脂（２）の粒度分布を表１に、その他の物性を表２にまとめた。
＜参考例３＞
上記参考例１において、乾燥物を、乾燥物を振動ミルを用いて粉砕し、さらに２０メッシュ（目の大きさ８５０μｍ）の金網で分級、調合する代わりに、本参考例では、乾燥物を、ピンミルを用いて粉砕し、さらに２０メッシュ（目の大きさ８５０μｍ）の金網で分級、調合することにより、不定形破砕状の吸水性樹脂粉末（Ｃ）を得た。この不定形破砕状の吸水性樹脂粉末（Ｃ）について、前記参考例１と同様の方法で、吸水性樹脂（３）を得た。この吸水性樹脂（３）の粒度分布を表１に、その他の物性を表２にまとめた。
＜参考例４＞
本参考例では、７５モル％の中和率を有するアクリル酸ナトリウムの水溶液５５００ｇ（単量体濃度３８重量％）に、ポリエチレングリコールジアクリレート（エチレンオキシドの平均付加モル数８）１１．８ｇを溶解し反応液とした。この反応液を前記参考例１と同様の方法で含水ゲル状重合体を得た。そして、この含水ゲル状重合体を５０メッシュ（目の大きさ３００μｍ）の金網上に広げ、１５０℃で９０分間乾燥した。次いで、この含水ゲル状重合体の乾燥物を、振動ミルを用いて粉砕し、さらに３０メッシュ（目の大きさ６００μｍ）の金網で分級、調合することにより、不定形破砕状の吸水性樹脂粉末（Ｄ）を得た。この不定形破砕状の吸水性樹脂粉末（Ｄ）について、前記参考例１と同様の方法で、吸水性樹脂（４）を得た。この吸水性樹脂（４）の粒度分布を表１に、その他の物性を表２にまとめた。
＜参考例５＞
上記参考例１において、乾燥物を、乾燥物を振動ミルを用いて粉砕し、さらに２０メッシュ（目の大きさ８５０μｍ）の金網で分級、調合する代わりに、本参考例では、乾燥物を、ロールミルを用いて粉砕し、さらに２０メッシュ（目の大きさ８５０μｍ）の金網で分級、調合することにより、不定形破砕状の吸水性樹脂粉末（Ｅ）を得た。この不定形破砕状の吸水性樹脂粉末（Ｅ）について、前記参考例１と同様の方法で、吸水性樹脂（５）を得た。この吸水性樹脂（５）の粒度分布を表１に、その他の物性を表２にまとめた。
〔実施例１〕
参考例１で得られた吸水性樹脂（１）１００重量部に対して、硫酸アルミニウム１４〜１８水和物の５１．２重量％水溶液５．４重量部を添加混合し、吸水性樹脂組成物（１）を得た。この吸水性樹脂組成物（１）の粒度分布を表１に、その他の物性を表２にまとめた。
〔実施例２〕
参考例１で得られた吸水性樹脂（１）１００重量部に対して、硫酸アルミニウム１４〜１８水和物の４０．９重量％水溶液６．７重量部を添加混合し、吸水性樹脂組成物（２）を得た。この吸水性樹脂組成物（２）の粒度分布を表１に、その他の物性を表２にまとめた。
〔実施例３〕
参考例１で得られた吸水性樹脂（１）１００重量部に対して、硫酸アルミニウム１４〜１８水和物の３０．８重量％水溶液９．０重量部を添加混合し、吸水性樹脂組成物（３）を得た。この吸水性樹脂組成物（３）の粒度分布を表１に、その他の物性を表２にまとめた。
〔実施例４〕
参考例４で得られた粉温６０℃の吸水性樹脂（４）１００重量部に対して、硫酸アルミニウム１４〜１８水和物の５１．２重量％水溶液５．４重量部を添加混合し、吸水性樹脂組成物（８）を得た。この吸水性樹脂組成物（８）の粒度分布を表１に、その他の物性を表２にまとめた。
〔比較例１〕
参考例１で得られた吸水性樹脂（１）１００重量部に対して、硫酸アルミニウム１４〜１８水和物の１５．３重量％水溶液１８．０重量部を添加混合し、吸水性樹脂組成物（４）を得た。この吸水性樹脂組成物（４）の粒度分布を表１に、その他の物性を表２にまとめた。
〔比較例２〕
参考例１で得られた吸水性樹脂（１）１００重量部に対して、硫酸アルミニウム１４〜１８水和物２重量部を粉体のまま添加混合し、吸水性樹脂組成物（５）を得た。この吸水性樹脂組成物（５）の粒度分布を表１に、その他の物性を表２にまとめた。
〔比較例３〕
参考例１の吸水性樹脂粉末（Ａ）１００重量部に、プロピレングリコール０．５重量部と、エチレングリコールジグリシジルエーテル０．０３重量部、１，４−ブタンジオール０．３重量部と、水３重量部とからなる有機表面架橋剤を混合し、更に硫酸アルミニウム１４〜１８水和物の３０．８重量％水溶液９．０重量部を添加混合した。上記の混合物を２００℃で５５分間加熱処理することにより吸水性樹脂（６）を得た。吸水性樹脂組成物（６）を得た。この吸水性樹脂組成物（６）の粒度分布を表１に、その他の物性を表２にまとめた。
〔比較例４〕
参考例２で得られた吸水性樹脂（１）１００重量部に対して、硫酸アルミニウム１４〜１８水和物の４０．９重量％水溶液６．７重量部を添加混合し、吸水性樹脂組成物（７）を得た。この吸水性樹脂組成物（７）の粒度分布を表１に、その他の物性を表２にまとめた。
〔比較例５〕
参考例３で得られた吸水性樹脂（３）１００重量部に対して、硫酸アルミニウム１４〜１８水和物の５１．２重量％水溶液５．４重量部を添加混合し、吸水性樹脂組成物（７）を得た。この吸水性樹脂組成物（７）の粒度分布を表１に、その他の物性を表２にまとめた。
〔比較例６〕
参考例５で得られた吸水性樹脂（５）１００重量部に対して、硫酸アルミニウム１４〜１８水和物の４０．９重量％水溶液６．７重量部を添加混合し、吸水性樹脂組成物（７）を得た。この吸水性樹脂組成物（７）の粒度分布を表１に、その他の物性を表２にまとめた。
【０１３９】
【表１】
0004683405.tif 000002
【０１４０】
【表２】
0004683405.tif 000003
【０１４１】
表２中の記号は、下記の通りである。
Ａ：硫酸アルミニウム１４〜１８水和物水溶液濃度（重量％）
Ｂ：多価金属化合物の溶液濃度比（使用する多価金属化合物の溶液濃度／多価金属化合物の飽和溶液濃度）
Ｃ：多価金属成分添加量（重量％）
Ｄ：吸収倍率（ｇ/ｇ）
Ｅ：加圧下の拡散吸収倍率（ｇ/ｇ）
Ｆ：吸湿ブロッキング率ａ（％）
Ｇ：多価金属抽出率（重量％）
Ｈ：水可溶分量（重量％）
Ｉ：吸収速度（秒）
Ｊ：食塩水流れ誘導性（１０−７×ｃｍ３×ｓ×ｇ−１）
Ｋ：粒度分布の対数標準偏差（σζ）
Ｌ：重量平均粒子径（μｍ）
＜参考例６＞
シグマ型羽根を２本有する内容積１０リットルのジャケット付きステンレス型双腕型ニーダーに蓋を付けて形成した反応器中で、７１．３モル％の中和率を有するアクリル酸ナトリウムの水溶液５４３８ｇ（単量体濃度３９重量％）にポリエチレングリコールジアクリレート１１．７ｇ（０．１０モル％）を溶解させて反応液とした。次にこの反応液を窒素ガス雰囲気下で、３０分間脱気した。続いて、反応液に１０重量％過硫酸ナトリウム水溶液２９．３４ｇおよび０．１重量％Ｌ−アスコルビン酸水溶液２４．４５ｇを攪拌しながら添加したところ、およそ１分後に重合が開始した。そして、生成したゲルを粉砕しながら、２０〜９５℃で重合を行い、重合が開始して３０分後に含水ゲル状架橋重合体を取り出した。得られた含水ゲル状架橋重合体は、その径が約５ｍｍ以下に細分化されていた。この細分化された含水ゲル状架橋重合体を５０メッシュ（目開き３００μｍ）の金網上に広げ、１７５℃で５０分間熱風乾燥した。このようにして、不定形で、容易に粉砕される粒子状や粉末状や粒子状乾燥物凝集体の吸水性樹脂（Ａ）を得た。
【０１４２】
得られた吸水性樹脂（Ａ）をロールミルを用いて粉砕し、さらに目開き８５０μｍＪＩＳ標準篩で分級した。次に、前記の操作で８５０μmを通過した粒子を目開き１５０μmのＪＩＳ標準篩で分級することで、目開き１５０μmのＪＩＳ標準篩を通過した吸水性樹脂を除去した。このようにして粒子状の吸水性樹脂（Ａ１）を得た。
【０１４３】
また、同様に得られた吸水性樹脂（Ａ）を、ロールミルを用いて粉砕し、さらに目開き７１０μｍＪＩＳ標準篩で分級した。次に、前記の操作で７１０μmを通過した粒子を目開き１５０μmのＪＩＳ標準篩で分級することで、目開き１５０μmのＪＩＳ標準篩を通過した吸水性樹脂粒子を除去した。このようにして粒子状の吸水性樹脂（Ａ２）を得た。
【０１４４】
また、同様に得られた吸水性樹脂（Ａ）を、ロールミルを用いて粉砕し、さらに目開き６００μｍＪＩＳ標準篩で分級した。次に、前記の操作で６００μmを通過した粒子を目開き１５０μmのＪＩＳ標準篩で分級することで、目開き１５０μmのＪＩＳ標準篩を通過した吸水性樹脂粒子を除去した。このようにして粒子状の吸水性樹脂（Ａ３）を得た。
【０１４５】
また、同様に得られた吸水性樹脂（Ａ）を、ロールミルを用いて粉砕し、さらに目開き７１０μｍＪＩＳ標準篩で分級した。次に、前記の操作で７１０μmを通過した粒子を目開き１０６μmのＪＩＳ標準篩で分級することで、目開き１０６μmのＪＩＳ標準篩を通過した吸水性樹脂粒子を除去した。このようにして粒子状の吸水性樹脂（Ａ４）を得た。
【０１４６】
〔実施例５〕
前記参考例６で得られた吸水性樹脂（Ａ１）１００ｇを１，４−ブタンジオール０．３ｇ、プロピレングリコール０．３ｇ、純水１．５ｇ、硫酸アルミニウム１４水和物１．０ｇの混合液からなる表面処理剤を均一に混合し、前駆体（１）を得た。得られた前駆体（１）を１８０℃で３０分間加熱処理した。さらに、その粒子を目開き８５０μｍのＪＩＳ標準篩を通過するまで解砕し、吸水性樹脂組成物（１）を得た。吸水性樹脂組成物（１）の諸物性を測定した結果を表４に示した。
【０１４７】
〔実施例６〕
前記参考例６で得られた吸水性樹脂（Ａ１）１００ｇをエチレングリコール１．０ｇ、純水２．０ｇ、塩化アルミニウム６水和物０．８ｇの混合液からなる表面処理剤を均一に混合した後、混合物を２００℃で２５分間加熱処理した。さらに、その粒子を目開き８５０μｍのＪＩＳ標準篩を通過するまで解砕し、吸水性樹脂組成物（２）を得た。吸水性樹脂組成物（２）の諸物性を測定した結果を表４に示した。
【０１４８】
〔比較例７〕
前記参考例６で得られた吸水性樹脂（Ａ１）１００ｇに１，４−ブタンジオール０．３ｇ、プロピレングリコール０．３ｇ、純水４ｇ、硫酸アルミニウム１４水和物１．０ｇの混合液からなる表面処理剤を均一に混合した後、混合物を１８０℃で３０分間加熱処理した。さらに、その粒子を目開き８５０μｍのＪＩＳ標準篩を通過するまで解砕し、比較吸水性樹脂組成物（１）を得た。比較吸水性樹脂組成物（１）の諸物性を測定した結果を表４に示した。
【０１４９】
〔比較例８〕
特表２００２−５３９２８１（ＷＯ００／５３６４４）に記載の実施例を参考に以 下の実験を行った。
【０１５０】
前記参考例６で得られた吸水性樹脂（Ａ１）１００ｇにエチレングリコール１．０ｇ、純水３．０ｇ、硫酸アルミニウム１４水和物０．５ｇの混合液からなる表面処理剤を均一に混合し、比較前駆体（２）を得た。得られた比較前駆体（２）を混合物を１８０℃で３０分間加熱処理した。さらに、その粒子を目開き８５０μｍのＪＩＳ標準篩を通過するまで解砕し、比較吸水性樹脂組成物（２）を得た。比較吸水性樹脂組成物（２）の諸物性を測定した結果を表４に示した。
【０１５１】
〔比較例９〕
前記参考例６で得られた吸水性樹脂（Ａ１）１００ｇにエチレングリコール１．０ｇ、純水３．０ｇの混合液からなる表面処理剤を均一に混合した後、混合物を１８０℃で３０分間加熱処理した。さらに、その粒子を目開き８５０μｍのＪＩＳ標準篩を通過するまで解砕し、比較吸水性樹脂組成物（３）を得た。比較吸水性樹脂組成物（３）の諸物性を測定した結果を表４に示した。
【０１５２】
これらの表面処理の効果を明らかにする実験は、吸水性樹脂（Ａ）のような同じ前駆体を用いて、その効果を比較することが好ましい。例えば、前駆体の粒度分布が変化してしまうと、ＳＦＣのような粒度に依存するパラメータの評価が正しく行えなくなる可能性がある。また、ＳＦＣで表される吸水性樹脂の性能を比較する際には、同程度のＣＲＣを有している吸水性樹脂でＳＦＣを比較することが好ましい。
【０１５３】
表４から、表面処理剤中の多価金属成分（アルミニウム）濃度が高い実施例５で得られた吸水性樹脂組成物（１）は、比較例７で得られた比較吸水性樹脂組成物（１）と比べて、同様のＣＲＣを有し、ＳＦＣ・ＡＡＰともに非常に高いレベルである。また吸湿ブロッキング率 (Ｂ.Ｒ.)においても、実施例５で得られた吸水性樹脂組成物（１）の方が比較吸水性樹脂組成物（１）と比べて値が低く、吸湿ブロッキング性に優れている。
【０１５４】
本実施形態によって、従来の技術で得られるものとくらべて、表面処理剤中の多価金属成分濃度を上げることで、同様の吸収能力（ＣＲＣ）を維持しながら、非常に高いレベルの食塩水流れ誘導性（ＳＦＣ）および吸湿ブロッキング性を有する吸水性樹脂組成物を得ることに成功した。
【０１５５】
比較例９で得られた比較吸水性樹脂組成物（３）は、有機二次架橋剤のみでは十分な物性が得られないことを、示している。つまり、同様のＣＲＣを有しているが、得られるＳＦＣおよび吸湿ブロッキング性は非常に低いレベルであり、十分な性能を有していない。
【０１５６】
〔実施例７〕
前記参考例６で得られた吸水性樹脂（Ａ２）１００ｇを１，４−ブタンジオール０．３ｇ、プロピレングリコール０．３ｇ、純水１ｇ、硫酸アルミニウム１４〜１８水和物０．５ｇ（重量平均粒子径１６５μｍ、嵩比重０．８６ｇ／ｃｍ３、０℃純水への溶解度４６．４重量％）の混合液からなる表面処理剤を均一に混合した後、混合物を１８０℃で３０分間加熱処理した。さらに、その粒子を目開き７１０μｍのＪＩＳ標準篩を通過するまで解砕し、吸水性樹脂組成物（３）を得た。吸水性樹脂組成物（３）の諸物性を測定した結果を表５に示した。
【０１５７】
〔実施例８〕
前記参考例６で得られた吸水性樹脂（Ａ２）１００ｇをエチレンカーボネート０．７ｇ、硫酸アルミニウム１８水和物１．５ｇを８０℃まで加熱した純水２．２ｇに溶かした溶液からなる表面処理剤を均一に混合し、前駆体（４）を得た。得られた前駆体（４）を１８０℃で３０分間加熱処理した。さらに、その粒子を目開き７１０μｍのＪＩＳ標準篩を通過するまで解砕し、吸水性樹脂組成物（４）を得た。吸水性樹脂組成物（４）の諸物性を測定した結果を表５に示した。
【０１５８】
〔比較例１０〕
前記参考例６で得られた吸水性樹脂（Ａ２）１００ｇに１，４−ブタンジオール０．３ｇ、プロピレングリコール０．３ｇ、純水２．７３ｇ、硫酸アルミニウム１４〜１８水和物０．５ｇ（重量平均粒子径１６５μｍ、嵩比重０．８６ｇ／ｃｍ３、０℃純水への溶解度４６．４重量％）の混合液からなる表面処理剤均一に混合し、比較前駆体（４）を得た。得られた比較前駆体（４）を１８０℃で３０分間加熱処理した。さらに、その粒子を目開き７１０μｍのＪＩＳ標準篩を通過するまで解砕し、比較吸水性樹脂組成物（４）を得た。比較吸水性樹脂組成物（４）の諸物性を測定した結果を表５に示した。
【０１５９】
〔比較例１１〕
特表２００２−５３８２７５（ＷＯ００／５３６６４）に記載の実施例を参考に以下の実験を行った。
【０１６０】
前記参考例６で得られた吸水性樹脂（Ａ２）１００ｇにエチレンカーボネート０．７ｇ、純水２．２ｇ、硫酸アルミニウム１８水和物０．８ｇの混合液からなる表面処理剤を均一に混合した後、混合物を１８０℃で３０分間加熱処理した。さらに、その粒子を目開き７１０μｍのＪＩＳ標準篩を通過するまで解砕し、比較吸水性樹脂組成物（５）を得た。比較吸水性樹脂組成物（５）の諸物性を測定した結果を表５に示した。
【０１６１】
〔比較例１２〕
前記参考例６で得られた吸水性樹脂（Ａ４）１００ｇに１，４−ブタンジオール０．３ｇ、プロピレングリコール０．３ｇ、エチレングリコールジグリシジルエーテル０．０３ｇ、純水１．５ｇ、硫酸アルミニウム１４水和物１．０ｇの混合液からなる表面処理剤を均一に混合した後、混合物を１３０℃で３０分間加熱処理した。さらに、その粒子を目開き７１０μｍのＪＩＳ標準篩を通過するまで解砕し、吸水性樹脂組成物（１１）を得た。吸水性樹脂組成物（１１）の諸物性を測定した結果を表５に示した。
【０１６２】
表５の実施例８と比較例１０は炭酸エチレンを有機二次架橋剤として用い、さらに表面処理剤中の多価金属成分の濃度を変化させたものを比較した結果である。溶液が常温のとき、硫酸アルミニウムの溶解度から実施例８で用いた組成の処理剤を作成することは困難である。そのため、実施例８では処理剤の温度を８０度まで上げることで多価金属成分濃度が高い処理剤を作成した。これによって得られた吸水性樹脂組成物（４）は比較例１０で得られた比較吸水性樹脂組成物（５）よりも、食塩水流れ誘導性（ＳＦＣ）、吸湿流動性共に非常に優れていた。
【０１６３】
〔実施例９〕
前記参考例６で得られた吸水性樹脂（Ａ３）１００ｇを１，４−ブタンジオール０．３ｇ、プロピレングリコール０．３ｇ、純水１．５ｇ、硫酸アルミニウム１４〜１８水和物１．０ｇ（重量平均粒子径１６５μｍ、嵩比重０．８６ｇ／ｃｍ３、０℃純水への溶解度４６．４重量％）の混合液からなる表面処理剤を均一に混合し、前駆体（５）を得た。得られた前駆体（５）を１８０℃で３０分間加熱処理した。さらに、その粒子を目開き６００μｍのＪＩＳ標準篩を通過するまで解砕し、吸水性樹脂組成物（５）を得た。吸水性樹脂組成物（５）の諸物性を測定した結果を表６に示した。
【０１６４】
〔実施例１０〕
前記参考例６で得られた吸水性樹脂（Ａ３）１００ｇを１，４−ブタンジオール０．３ｇ、プロピレングリコール０．３ｇ、純水１ｇ、硫酸アルミニウム１４〜１８水和物０．５ｇ（重量平均粒子径１６５μｍ、嵩比重０．８６ｇ／ｃｍ３、０℃純水への溶解度４６．４重量％）の混合液からなる表面処理剤を均一に混合した後、混合物を１８０℃で３０分間加熱処理した。さらに、その粒子を目開き６００μｍのＪＩＳ標準篩を通過するまで解砕し、吸水性樹脂組成物（６）を得た。吸水性樹脂組成物（６）の諸物性を測定した結果を表６に示した。
【０１６５】
〔実施例１１〕
前記参考例６で得られた吸水性樹脂（Ａ３）１００ｇをエチレングリコール１．０ｇ、純水２．０ｇ、塩化アルミニウム６水和物０．８ｇの混合液からなる表面処理剤を均一に混合した後、混合物を２１０℃で２０分間加熱処理した。さらに、その粒子を目開き６００μｍのＪＩＳ標準篩を通過するまで解砕し、吸水性樹脂組成物（７）を得た。吸水性樹脂組成物（７）の諸物性を測定した結果を表６に示した。
【０１６６】
〔実施例１２〕
前記参考例６で得られた吸水性樹脂（Ａ２）１００ｇをエチレンカーボネート０．７ｇ、硫酸アルミニウム１８水和物１．２ｇを６０℃まで加熱した純水２．２ｇに溶かした溶液からなる表面処理剤を均一に混合した後、混合物を１８０℃で３０分間加熱処理した。さらに、その粒子を目開き７１０μｍのＪＩＳ標準篩を通過するまで解砕し、吸水性樹脂組成物（８）を得た。吸水性樹脂組成物（８）の諸物性を測定した結果を表５に示した。
【０１６７】
〔実施例１３〕
前記参考例６で得られた吸水性樹脂（Ａ３）１００ｇを１，４−ブタンジオール０．３ｇ、プロピレングリコール０．３ｇ、純水１ｇ、硫酸アルミニウム１４〜１８水和物０．５ｇ（重量平均粒子径１６５μｍ、嵩比重０．８６ｇ／ｃｍ３、０℃純水への溶解度４６．４重量％）の混合液からなる表面処理剤を均一に混合した後、混合物を１８５℃で２５分間加熱処理した。さらに、その粒子を目開き６００μｍのＪＩＳ標準篩を通過するまで解砕し、吸水性樹脂組成物（９）を得た。吸水性樹脂組成物（９）の諸物性を測定した結果を表６に示した。
【０１６８】
〔比較例１３〕
前記参考例６で得られた吸水性樹脂（Ａ３）１００ｇに１，４−ブタンジオール０．３ｇ、プロピレングリコール０．３ｇ、純水４．０ｇ、硫酸アルミニウム１４〜１８水和物１．０ｇ（重量平均粒子径１６５μｍ、嵩比重０．８６ｇ／ｃｍ３、０℃純水への溶解度４６．４重量％）の混合液からなる表面処理剤を均一に混合した後、混合物を１８０℃で３０分間加熱処理した。さらに、その粒子を目開き６００μｍのＪＩＳ標準篩を通過するまで解砕し、比較吸水性樹脂組成物（６）を得た。比較吸水性樹脂組成物（６）の諸物性を測定した結果を表６に示した。
【０１６９】
〔比較例１４〕
前記参考例６で得られた吸水性樹脂（Ａ３）１００ｇに１，４−ブタンジオール０．３２ｇ、プロピレングリコール０．２５ｇ、純水２．７３ｇ、硫酸アルミニウム１４〜１８水和物０．５ｇ（重量平均粒子径１６５μｍ、嵩比重０．８６ｇ／ｃｍ３、０℃純水への溶解度４６．４重量％）の混合液からなる表面処理剤均一に混合し、比較前駆体（７）を得た。得られた比較前駆体（７）を１８０℃で３０分間加熱処理した。さらに、その粒子を目開き６００μｍのＪＩＳ標準篩を通過するまで解砕し、比較吸水性樹脂組成物（７）を得た。比較吸水性樹脂組成物（７）の諸物性を測定した結果を表６に示した。
【０１７０】
〔比較例１５〕
特表２００２−５３８２７５（ＷＯ００／５３６６４）に記載の実施例を参考に以下の実験を行った。
【０１７１】
前記参考例６で得られた吸水性樹脂（Ａ３）１００ｇにエチレンカーボネート０．７ｇ、純水２．２ｇ、硫酸アルミニウム１８水和物０．８ｇの混合液からなる表面処理剤を均一に混合した後、混合物を１８０℃で３０分間加熱処理した。さらに、その粒子を目開き６００μｍのＪＩＳ標準篩を通過するまで解砕し、比較吸水性樹脂組成物（８）を得た。比較吸水性樹脂組成物（８）の諸物性を測定した結果を表６に示した。
【０１７２】
〔比較例１６〕
前記参考例６で得られた吸水性樹脂（Ａ３）１００ｇに１，４−ブタンジオール０．３２ｇ、プロピレングリコール０．５ｇ、純水２．７３ｇ、の混合液からなる表面処理剤均一に混合し、比較前駆体（９）を得た。得られた比較前駆体（９）を１８０℃で３５分間加熱処理した。さらに、その粒子を目開き６００μｍのＪＩＳ標準篩を通過するまで解砕し、比較吸水性樹脂組成物（９）を得た。比較吸水性樹脂組成物（９）の諸物性を測定した結果を表６に示した。
【０１７３】
〔比較例１７〕
前記参考例６で得られた吸水性樹脂（Ａ３）１００ｇに１，４−ブタンジオール０．３２ｇ、プロピレングリコール０．５ｇ、イソプロピルアルコール０．５ｇ、純水２．７３ｇ、の混合液からなる表面処理剤均一に混合し、比較前駆体（１０）を得た。得られた比較前駆体（１０）を１９０℃で３０分間加熱処理した。さらに、その粒子を目開き６００μｍのＪＩＳ標準篩を通過するまで解砕し、比較吸水性樹脂組成物（１０）を得た。比較吸水性樹脂組成物（１０）の諸物性を測定した結果を表６に示した。
【０１７４】
表６の結果から、本実施形態によって得られる吸水性樹脂組成物は、従来の技術で得られるものとくらべて、表面処理剤中の多価金属成分濃度を上げることで、同様の吸収能力（ＣＲＣ）を維持しながら、非常に高いレベルの食塩水流れ誘導性（ＳＦＣ）および吸湿ブロッキング性を有する吸水性樹脂組成物を得ることに成功した。
【０１７５】
また、前駆体、比較前駆体の加湿ブロッキング率（重量％）の測定結果を、対応する吸水性樹脂組成物の諸物性と共に表７に示した。
【０１７６】
表７の結果から、加湿ブロッキング率が小さい方が吸水性樹脂組成物のＳＦＣ、吸湿流動性は共に高いレベルである。このことから、加湿ブロッキング率の値を下げることで、同様の吸収能力（ＣＲＣ）を維持しながら、非常に高いレベルの食塩水流れ誘導性（ＳＦＣ）および吸湿ブロッキング性を有する吸水性樹脂組成物を得ることに成功した。
【０１７７】
【表３】
0004683405.tif 000004
【０１７８】
（Ａμｍ以上）は分級操作後に目開きＡμｍの篩の上に残存した吸水性樹脂を示す。
（Ｂμｍ以下）は分級操作後に目開きＢμｍの篩を通過した吸水性樹脂を示す。
（Ｃ〜Ｄμｍ）は分級操作後に目開きＣμｍの篩を通過し、目開きＤμｍの篩の上に残存した吸水性樹脂を示す。
【０１７９】
【表４】
0004683405.tif 000005
【０１８０】
【表５】
0004683405.tif 000006
【０１８１】
【表６】
0004683405.tif 000007
【０１８２】
【表７】
0004683405.tif 000008
【０１８３】
表４〜７中の記号は、下記の通りである。
ＢＤ：１，４−ブタンジオール
ＰＧ：プロピレングリコール
ＥＧ：エチレングリコール
ＥＣ：炭酸エチレン
ＥＧＤＧＥ：エチレングリコールジグリシジルエーテル
ＡＳＨ１４Ｗ：硫酸アルミニウム１４水和物
ＡＳＨ１４−１８Ｗ：硫酸アルミニウム１４〜１８水和物
ＡＳＨ１８Ｗ：硫酸アルミニウム１８水和物
ＡｌＣｌ３‐６Ｗ：塩化アルミニウム６水和物
Ｗ：純水
Ｓ／Ｔ−［Ｍ］：多価金属化合物（Ｃ）の水溶液中に含まれる多価金属成分の濃度（重量％）
Ｓ／Ｔ−Ｂ．Ｒ：加湿ブロッキング率（重量％）
Ｂ．Ｒ．ａ：吸湿ブロッキング率ａ
Ｂ．Ｒ．ｂ：吸湿ブロッキング率ｂ
Ｍ：多価金属成分抽出率（重量％）
Ｅｘ：水可溶分量（重量％）
Ｖ：吸収速度（秒）
尚、発明を実施するための最良の形態の項においてなした具体的な実施態様または実施例は、あくまでも、本発明の技術内容を明らかにするものであって、そのような具体例にのみ限定して狭義に解釈されるべきものではなく、本発明の精神と次に記載する特許請求の範囲内で、いろいろと変更して実施することができるものである。
【産業上の利用可能性】
【０１８４】
本発明によれば、吸収剤を製造する際に、吸収剤が凝集し、粉体としての流動性を失う現象が著しく改善され、また、本発明の吸収剤を吸収体に使用した際に、吸収体中での尿の拡散性の低下が起こりにくくなり、吸収体としての性能を十分に発揮する、吸収剤の製造方法を提供することが出来るという効果を奏する。それゆえ、本発明の吸水樹脂組成物は、紙おむつ、生理用ナプキン、失禁パッド、医療用パッド等の衛生材料に好適に用いられる。
【図面の簡単な説明】
【０１８５】
【図１】吸水性樹脂組成物の加圧下吸収倍率（ＡＡＰ）の測定に用いる測定装置の概略断面図である。
【図２】吸水性樹脂組成物の食塩水流れ誘導性（ＳＦＣ）の測定に用いる測定装置の概略断面図である。
【符号の説明】
【０１８６】
３１  タンク
３２  ガラス管
３３  ０．６９重量％塩化ナトリウム水溶液
３４  コック付きＬ字管
３５  コック
４０  容器
４１  セル
４２  ステンレス製金網
４３  ステンレス製金網
４４  膨潤ゲル
４５  ガラスフィルター
４６  ピストン
４７  ピストン中の穴
４８  補集容器
４９  上皿天秤
１００  支持円筒
１０１  金網
１０２  膨潤ゲル
１０３  ピストン
１０４  荷重
１０５  ペトリ皿
１０６  ガラスフィルター
１０７  濾紙
１０８  ０・９０重量％食塩水
【図１】
0004683405.tif 000009
【図２】
0004683405.tif 000010